(57)【要約】  難燃剤を有する又は有さないコーティング組成物を木材製品にスプレーするための方法及びこの方法によって生産された木材製品が開示される。この方法は、（ｉ）１つ又は複数の脂肪族イソシアネート化合物；及び（ｉｉ）１つ又は複数の脂肪族アミン化合物を含む２成分系と、任意選択で、１つ又は複数の難燃剤とを含み、これらは、別々に貯蔵され、且つスプレーガンにおいて合わされて混合物を形成し、これは、次いで、木材製品上にスプレーされて、木材製品の１つ又は複数の表面上に外部コーティングを形成する。本明細書において開示される組成物でコーティングされている木材は、増加した寸法安定性を有し、且つ未処理の木材と比較して浅割れ及び／又は層剥離に対して抵抗性である。
2020519480.tif 000002
【特許請求の範囲】
【請求項１】
木材製品の１つ又は複数の表面上に難燃剤コーティングを形成する方法であって、
ａ．（ｉ）１つ又は複数の脂肪族イソシアネート化合物；及び（ｉｉ）１つ又は複数の脂肪族アミン化合物を含む２成分系並びに１つ又は複数の難燃剤を提供するステップ；
ｂ．スプレーガンにおいてステップ（ａ）の成分（ｉ）及び成分（ｉｉ）を合わせて、成分（ｉ）及び成分（ｉｉ）の混合物を形成するステップ；
ｃ．木材製品の１つ又は複数の表面を、ステップ（ｂ）の前記混合物を前記木材製品の１つ又は複数の表面上にスプレーすることによってコーティングするステップ
を含む方法。
【請求項２】
脂肪族アミン化合物とイソシアネート化合物との比は、約５：１〜約１：５（重量／重量）である、請求項１に記載の方法。
【請求項３】
脂肪族アミン化合物とイソシアネート化合物との比は、約２：１〜約１：２（重量／重量）である、請求項１に記載の方法。
【請求項４】
脂肪族アミン化合物とイソシアネート化合物との比は、約１．２：１〜約１：１．２（重量／重量）である、請求項１に記載の方法。
【請求項５】
脂肪族アミン化合物とイソシアネート化合物との比は、概ね１：１（重量／重量）である、請求項１に記載の方法。
【請求項６】
成分（ｉ）及び成分（ｉｉ）は、前記混合ステップ（ｂ）前に事前加熱される、請求項１に記載の方法。
【請求項７】
事前加熱温度は、約２００°Ｆである、請求項６に記載の方法。
【請求項８】
事前加熱温度は、約１８０°Ｆである、請求項６に記載の方法。
【請求項９】
事前加熱温度は、約１６０°Ｆである、請求項６に記載の方法。
【請求項１０】
事前加熱温度は、約１４０°Ｆである、請求項６に記載の方法。
【請求項１１】
事前加熱温度は、約１２０°Ｆである、請求項６に記載の方法。
【請求項１２】
事前加熱温度は、約１００°Ｆである、請求項６に記載の方法。
【請求項１３】
事前加熱温度は、約８０°Ｆである、請求項６に記載の方法。
【請求項１４】
前記脂肪族アミン化合物は、ポリアミン、第一級アミン、第二級アミン及び第三級アミンからなる群から選択される、請求項１に記載の方法。
【請求項１５】
前記難燃剤は、無機金属酸化物、無機金属塩、水酸化物及び発泡性グラファイトからなる群から選択される、請求項１に記載の方法。
【請求項１６】
前記無機金属酸化物、無機金属塩又は水酸化物は、三水酸化アルミニウム、水酸化マグネシウム、三酸化アンチモン、五酸化アンチモン、カルシウムアンチモナイト、スズ酸亜鉛、ヒドロキシスズ酸亜鉛、ホウ酸亜鉛、ケイ酸亜鉛、リン酸亜鉛、酸化亜鉛、水酸化亜鉛からなる群から選択される、請求項１５に記載の方法。
【請求項１７】
前記難燃剤は、リン酸エステル、赤リン、リン酸メラミン、リン酸亜鉛、リン酸カルシウム、リン酸マグネシウム、エチレンジアミンリン酸塩、ケイ酸カルシウム、シリカ、ケイ酸マグネシウム及びケイ酸亜鉛からなる群から選択される、請求項１に記載の方法。
【請求項１８】
前記難燃剤は、ホスフェート化合物、窒素含有化合物、ジペンタエリトリトール、ペンタエリトリトール、デキストリン及びホウ素含有化合物からなる群から選択される、請求項１に記載の方法。
【請求項１９】
前記ホスフェート化合物は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンからなる群から選択される、請求項１８に記載の方法。
【請求項２０】
前記窒素含有化合物は、ジシアンジアミド、尿素、リン酸グアニル尿素、メラミン、リン酸メラミン、リン酸アンモニウム、シアナミド、リン酸二アンモニウム、ポリリン酸アンモニウム、モノエタノールアミン、ジエタノールアミン、トリエタノールアミン及びヘキサメチレンテトラミンからなる群から選択される、請求項１８に記載の方法。
【請求項２１】
前記ホウ素含有化合物は、ホウ酸、四ホウ酸、メタホウ酸、ホウ酸ナトリウム、八ホウ酸二ナトリウム、テトラボレート及びホウ酸亜鉛からなる群から選択される、請求項１８に記載の方法。
【請求項２２】
前記難燃剤は、ホスフェート化合物及び発泡性グラファイトを含む、請求項１に記載の方法。
【請求項２３】
前記ホスフェート化合物は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンからなる群から選択される、請求項２２に記載の方法。
【請求項２４】
前記難燃剤は、ホスフェート化合物、窒素含有化合物及び発泡性グラファイトを含む、請求項１に記載の方法。
【請求項２５】
前記脂肪族イソシアネート化合物は、イソシアネートプレポリマー、脂肪族ジイソシアネート、三量体形成された脂肪族ジイソシアネート及び脂肪族ジイソシアネートのビウレット形態からなる群から選択される、請求項１に記載の方法。
【請求項２６】
成分（ｉ）及び成分（ｉｉ）は、前記合わせるステップ（ｂ）前に別々の貯蔵容器において貯蔵される、請求項１に記載の方法。
【請求項２７】
前記コーティングは、厚さが実質的に均一である、請求項１に記載の方法。
【請求項２８】
前記コーティングは、厚さが実質的に均一でない、請求項１に記載の方法。
【請求項２９】
前記コーティングの厚さは、約０．１ｍｍ〜約５０ｍｍである、請求項１に記載の方法。
【請求項３０】
前記コーティングの厚さは、約０．５ｍｍ〜約５ｍｍである、請求項１に記載の方法。
【請求項３１】
前記コーティングの厚さは、約１ｍｍ〜約３ｍｍである、請求項１に記載の方法。
【請求項３２】
前記コーティングステップ（ｃ）は、ステップ（ｃ）の前記コーティングが周囲温度で約１分〜約１２０分間にわたって硬化することを可能にするステップをさらに含む、請求項１に記載の方法。
【請求項３３】
前記コーティングステップ（ｃ）は、ステップ（ｃ）の前記コーティングが周囲温度で約１分〜約６０分間にわたって硬化することを可能にするステップをさらに含む、請求項１に記載の方法。
【請求項３４】
前記硬化は、約１０分〜約３０分間にわたって起こる、請求項１に記載の方法。
【請求項３５】
前記硬化は、約５分〜約１０分間にわたって起こる、請求項１に記載の方法。
【請求項３６】
前記コーティングステップ（ｃ）は、ステップ（ｃ）の前記コーティングが周囲温度で約１分未満にわたって硬化することを可能にするステップをさらに含む、請求項１に記載の方法。
【請求項３７】
前記木材製品は、木材保存剤組成物で事前処理されて、前記木材製品を虫害及び／又は真菌腐敗に対して抵抗性のものにする、請求項１に記載の方法。
【請求項３８】
前記木材保存剤組成物は、金属化合物及び／又は有機殺生物剤を含む、請求項３７に記載の方法。
【請求項３９】
前記金属化合物は、銅、亜鉛、鉄及び銀の化合物からなる群から選択される、請求項３８に記載の方法。
【請求項４０】
前記金属化合物は、銅化合物である、請求項３８に記載の方法。
【請求項４１】
前記銅化合物は、銅金属、酸化第一銅、酸化第二銅、水酸化銅、炭酸銅、塩基性炭酸銅、オキシ塩化銅、銅８−ヒドロキシキノレート、ジメチルジチオカルバミン酸銅、銅オマジン、ホウ酸銅及び塩基性ホウ酸銅からなる群から選択される、請求項４０に記載の方法。
【請求項４２】
前記木材保存剤組成物は、クレオソート（ＣＲ又はＣＲ−Ｓ）、アンモニア性ヒ酸銅亜鉛（ＡＣＺＡ）、クロム化ヒ酸銅（ＣＣＡ−Ｃ）、アルカリ銅クアット（ＡＣＱ、Ａ型、Ｂ型、Ｃ型又はＤ型）、銅アゾール（Ｂ型及びＣ型）、銅ＨＤＯのＡ型、ナフテン酸銅（ＣｕＮ）、アルカリ銅ベタイン（ＫＤＳ及びＫＤＳのＢ型）、微粒子化銅アゾール（ＭＣＡ及びＭＣＡ−Ｃ）並びにペンタクロロフェノール（ＰＣＰ）からなる群から選択される、請求項３７に記載の方法。
【請求項４３】
前記コーティングステップ（ｃ）は、約３０℃未満の周囲温度で行われる、請求項１に記載の方法。
【請求項４４】
前記コーティングステップ（ｃ）は、約２０℃未満の周囲温度で行われる、請求項１に記載の方法。
【請求項４５】
前記コーティングステップ（ｃ）は、約１０℃未満の周囲温度で行われる、請求項１に記載の方法。
【請求項４６】
前記コーティングステップ（ｃ）は、約０℃未満の周囲温度で行われる、請求項１に記載の方法。
【請求項４７】
前記コーティングは、膨張性コーティングである、請求項１に記載の方法。
【請求項４８】
成分（ｉ）及び／又は成分（ｉｉ）は、１つ又は複数の着色剤をさらに含む、請求項１に記載の方法。
【請求項４９】
成分（ｉ）及び／又は成分（ｉｉ）は、着色剤を含まない、請求項１に記載の方法。
【請求項５０】
成分（ｉ）及び／又は成分（ｉｉ）は、１つ又は複数の紫外線耐性化合物をさらに含む、請求項１に記載の方法。
【請求項５１】
成分（ｉ）及び／又は成分（ｉｉ）は、１つ又は複数の芳香族化合物をさらに含む、請求項１に記載の方法。
【請求項５２】
前記木材製品は、デッキ、レール、フェンス、電信柱、線路の枕木、鉄道橋、外装仕上げ材及び羽目板からなる群から選択される、請求項１に記載の方法。
【請求項５３】
前記木材製品は、材木、合板、単板積層材（ＬＶＬ）、直交積層材（ＣＴＬ）、平行ストランド材（ＰＳＬ）、構造用集成材、パーティクルボード又は建材である、請求項１に記載の方法。
【請求項５４】
前記コーティングは、前記木材製品が現場において使用中である間に前記木材製品に塗布される、請求項１に記載の方法。
【請求項５５】
前記コーティングは、前記木材製品が使用に供される前に前記木材製品に塗布される、請求項１に記載の方法。
【請求項５６】
前記木材製品は、デッキである、請求項５４に記載の方法。
【請求項５７】
前記木材製品は、レールである、請求項５４に記載の方法。
【請求項５８】
前記木材製品は、フェンスである、請求項５４に記載の方法。
【請求項５９】
前記木材製品は、電信柱である、請求項５４に記載の方法。
【請求項６０】
前記木材製品は、線路の枕木である、請求項５４に記載の方法。
【請求項６１】
前記木材製品は、鉄道橋の構成要素である、請求項５４に記載の方法。
【請求項６２】
木材製品であって、
ａ．（ｉ）１つ又は複数の脂肪族イソシアネート化合物；及び（ｉｉ）１つ又は複数の脂肪族アミン化合物を含む２成分系並びに１つ又は複数の難燃剤を提供するステップ；及び
ｂ．スプレーガンにおいてステップ（ａ）の成分（ｉ）及び成分（ｉｉ）を合わせて、成分（ｉ）及び成分（ｉｉ）の混合物を形成するステップ；
木材製品の１つ又は複数の表面を、ステップ（ｂ）の前記混合物を前記木材製品の１つ又は複数の表面上にスプレーすることによってコーティングするステップ
を含む方法によって生産される木材製品。
【請求項６３】
難燃剤組成物を基材に塗布するためのシステムであって、
ａ．スプレーガンを介して前記難燃剤組成物をスプレーするための機構；
ｂ．成分（ｉ）を含む第１の貯蔵容器であって、成分（ｉ）は、１つ又は複数の脂肪族イソシアネート化合物を含む、第１の貯蔵容器；及び
ｃ．成分（ｉｉ）を含む第２の貯蔵容器であって、成分（ｉｉ）は、１つ又は複数の脂肪族アミン化合物及び１つ又は複数の難燃剤を含む、第２の貯蔵容器
を含み、成分（ｉ）及び成分（ｉｉ）は、スプレー前に前記スプレーガン内で合わされる、システム。
【請求項６４】
前記基材は、木材製品である、請求項６３に記載のシステム。
【請求項６５】
前記木材製品は、木材保存剤組成物で事前処理される、請求項６３に記載のシステム。
【請求項６６】
（ａ）１つ又は複数の脂肪族イソシアネート化合物；（ｂ）１つ又は複数の脂肪族アミン化合物；及び（ｃ）１つ又は複数の難燃剤の混合物を含む難燃剤組成物。
【請求項６７】
前記脂肪族イソシアネートは、イソシアネートプレポリマー、脂肪族ジイソシアネート、三量体形成された脂肪族ジイソシアネート及び脂肪族ジイソシアネートのビウレット形態からなる群から選択される、請求項６６に記載の難燃剤組成物。
【請求項６８】
前記脂肪族アミン化合物は、ポリアミン、第一級アミン、第二級アミン及び第三級アミンからなる群から選択される、請求項６６に記載の難燃剤組成物。
【請求項６９】
前記難燃剤は、無機金属酸化物、無機金属塩、水酸化物及び発泡性グラファイトからなる群から選択される、請求項６６に記載の難燃剤組成物。
【請求項７０】
（ａ）１つ又は複数の脂肪族イソシアネート化合物；（ｂ）１つ又は複数の脂肪族アミン化合物；及び（ｃ）１つ又は複数の難燃剤を合わせることの生成物である組成物。
【請求項７１】
前記脂肪族イソシアネート化合物は、イソシアネートプレポリマー、脂肪族ジイソシアネート、三量体形成された脂肪族ジイソシアネート及び脂肪族ジイソシアネートのビウレット形態からなる群から選択される、請求項７０に記載の組成物。
【請求項７２】
前記脂肪族アミン化合物は、ポリアミン、第一級アミン、第二級アミン及び第三級アミンからなる群から選択される、請求項７０に記載の組成物。
【請求項７３】
前記難燃剤は、無機金属酸化物、無機金属塩、金属水酸化物、ホスフェート化合物、窒素含有化合物及び発泡性グラファイトからなる群から選択される、請求項７０に記載の組成物。
【請求項７４】
脂肪族アミン化合物とイソシアネート化合物との比は、約５：１〜約１：５（重量／重量）である、請求項７０に記載の組成物。
【請求項７５】
脂肪族アミン化合物とイソシアネート化合物との比は、約２：１〜約１：２（重量／重量）である、請求項７０に記載の組成物。
【請求項７６】
脂肪族アミン化合物とイソシアネート化合物との比は、約１．２：１〜約１：１．２（重量／重量）である、請求項７０に記載の組成物。
【請求項７７】
脂肪族アミン化合物とイソシアネート化合物との比は、概ね１：１（重量／重量）である、請求項７０に記載の組成物。
【請求項７８】
前記無機金属酸化物、無機金属塩又は金属水酸化物は、三水酸化アルミニウム、水酸化マグネシウム、三酸化アンチモン、五酸化アンチモン、カルシウムアンチモナイト、スズ酸亜鉛、ヒドロキシスズ酸亜鉛、ホウ酸亜鉛、ケイ酸亜鉛、リン酸亜鉛、酸化亜鉛、水酸化亜鉛からなる群から選択される、請求項７３に記載の組成物。
【請求項７９】
前記難燃剤は、リン酸エステル、赤リン、リン酸メラミン、リン酸亜鉛、リン酸カルシウム、リン酸マグネシウム、エチレンジアミンリン酸塩、ケイ酸カルシウム、シリカ、ケイ酸マグネシウム及びケイ酸亜鉛からなる群から選択される、請求項７０に記載の組成物。
【請求項８０】
前記難燃剤は、ホスフェート化合物、窒素含有化合物、ジペンタエリトリトール、ペンタエリトリトール、デキストリン、発泡性グラファイト及びホウ素含有化合物からなる群から選択される、請求項７０に記載の組成物。
【請求項８１】
前記ホスフェート化合物は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンからなる群から選択される、請求項８０に記載の組成物。
【請求項８２】
前記窒素含有化合物は、ジシアンジアミド、尿素、リン酸グアニル尿素、メラミン、リン酸メラミン、リン酸アンモニウム、シアナミド、リン酸二アンモニウム、ポリリン酸アンモニウム、モノエタノールアミン、ジエタノールアミン、トリエタノールアミン及びヘキサメチレンテトラミンからなる群から選択される、請求項８０に記載の組成物。
【請求項８３】
前記ホウ素含有化合物は、ホウ酸、四ホウ酸、メタホウ酸、ホウ酸ナトリウム、八ホウ酸二ナトリウム、テトラボレート及びホウ酸亜鉛からなる群から選択される、請求項８０に記載の組成物。
【請求項８４】
着色剤をさらに含む、請求項７０に記載の組成物。
【請求項８５】
請求項７０に記載の組成物を含む、基材上のコーティング。
【請求項８６】
スプレーによって前記基材に塗布される、請求項８５に記載のコーティング。
【請求項８７】
前記基材は、木材製品である、請求項８５に記載のコーティング。
【請求項８８】
前記基材は、デッキである、請求項８７に記載のコーティング。
【請求項８９】
前記基材は、レールである、請求項８７に記載のコーティング。
【請求項９０】
前記基材は、フェンスである、請求項８７に記載のコーティング。
【請求項９１】
前記基材は、電信柱である、請求項８７に記載のコーティング。
【請求項９２】
前記基材は、線路の枕木である、請求項８７に記載のコーティング。
【請求項９３】
前記基材は、鉄道橋の構成要素である、請求項８７に記載のコーティング。
【請求項９４】
前記（ａ）１つ又は複数の脂肪族イソシアネート化合物；（ｂ）１つ又は複数の脂肪族アミン化合物；及び（ｃ）１つ又は複数の難燃剤は、スプレーガンにおいて合わされる、請求項７０に記載の組成物。
【請求項９５】
前記（ａ）１つ又は複数の脂肪族イソシアネート化合物；（ｂ）１つ又は複数の脂肪族アミン化合物；及び（ｃ）１つ又は複数の難燃剤は、約２００°Ｆまでの温度で合わされる、請求項９４に記載の組成物。
【請求項９６】
前記温度は、約１８０°Ｆである、請求項９５に記載の組成物。
【請求項９７】
前記温度は、約１６０°Ｆである、請求項９５に記載の組成物。
【請求項９８】
前記温度は、約１４０°Ｆである、請求項９５に記載の組成物。
【請求項９９】
前記温度は、約１２０°Ｆである、請求項９５に記載の組成物。
【請求項１００】
前記温度は、約１００°Ｆである、請求項９５に記載の組成物。
【請求項１０１】
前記温度は、約８０°Ｆである、請求項９５に記載の組成物。
【請求項１０２】
前記難燃剤は、発泡性グラファイトである、請求項７０に記載の組成物。
【請求項１０３】
請求項７０に記載の組成物を含む木材製品。
【請求項１０４】
デッキである、請求項１０３に記載の木材製品。
【請求項１０５】
レールである、請求項９４に記載の木材製品。
【請求項１０６】
フェンスである、請求項９４に記載の木材製品。
【請求項１０７】
電信柱である、請求項１０３に記載の木材製品。
【請求項１０８】
線路の枕木である、請求項１０３に記載の木材製品。
【請求項１０９】
鉄道橋の構成要素である、請求項１０３に記載の木材製品。
【請求項１１０】
前記難燃剤は、発泡性グラファイトである、請求項１０３に記載の木材製品。
【請求項１１１】
増加した寸法安定性を木材製品に与える方法であって、
ａ．（ｉ）１つ又は複数の脂肪族イソシアネート化合物；及び（ｉｉ）１つ又は複数の脂肪族アミン化合物を含む２成分系を提供するステップ；
ｂ．スプレーガンにおいてステップ（ａ）の成分（ｉ）及び成分（ｉｉ）を合わせて、成分（ｉ）及び成分（ｉｉ）の混合物を形成するステップ；
ｃ．前記木材製品の１つ又は複数の表面を、ステップ（ｂ）の前記混合物を前記木材製品の１つ又は複数の表面上にスプレーすることによってコーティングするステップ
を含み、前記木材製品は、ステップ（ａ）、（ｂ）及び（ｃ）によって処理されていない木材製品と比較して増加した寸法安定性を有する、方法。
【請求項１１２】
脂肪族アミン化合物とイソシアネート化合物との比は、約５：１〜約１：５（重量／重量）である、請求項１１１に記載の方法。
【請求項１１３】
脂肪族アミン化合物とイソシアネート化合物との比は、約２：１〜約１：２（重量／重量）である、請求項１１１に記載の方法。
【請求項１１４】
脂肪族アミン化合物とイソシアネート化合物との比は、約１．２：１〜約１：１．２（重量／重量）である、請求項１１１に記載の方法。
【請求項１１５】
脂肪族アミン化合物とイソシアネート化合物との比は、概ね１：１（重量／重量）である、請求項１１１に記載の方法。
【請求項１１６】
成分（ｉ）及び成分（ｉｉ）は、前記混合ステップ（ｂ）前に事前加熱される、請求項１１１に記載の方法。
【請求項１１７】
事前加熱温度は、約２００°Ｆである、請求項１１６に記載の方法。
【請求項１１８】
事前加熱温度は、約１８０°Ｆである、請求項１１６に記載の方法。
【請求項１１９】
事前加熱温度は、約１６０°Ｆである、請求項１１６に記載の方法。
【請求項１２０】
事前加熱温度は、約１４０°Ｆである、請求項１１６に記載の方法。
【請求項１２１】
事前加熱温度は、約１２０°Ｆである、請求項１１６に記載の方法。
【請求項１２２】
事前加熱温度は、約１００°Ｆである、請求項１１６に記載の方法。
【請求項１２３】
事前加熱温度は、約８０°Ｆである、請求項１１６に記載の方法。
【請求項１２４】
前記脂肪族アミン化合物は、ポリアミン、第一級アミン、第二級アミン及び第三級アミンからなる群から選択される、請求項１１１に記載の方法。
【請求項１２５】
成分（ｉｉ）は、難燃剤をさらに含む、請求項１１１に記載の方法。
【請求項１２６】
前記難燃剤は、無機金属酸化物、無機金属塩、水酸化物及び発泡性グラファイトからなる群から選択される、請求項１２５に記載の方法。
【請求項１２７】
前記無機金属酸化物、無機金属塩又は水酸化物は、三水酸化アルミニウム、水酸化マグネシウム、三酸化アンチモン、五酸化アンチモン、カルシウムアンチモナイト、スズ酸亜鉛、ヒドロキシスズ酸亜鉛、ホウ酸亜鉛、ケイ酸亜鉛、リン酸亜鉛、酸化亜鉛及び水酸化亜鉛からなる群から選択される、請求項１２６に記載の方法。
【請求項１２８】
前記難燃剤は、リン酸エステル、赤リン、リン酸メラミン、リン酸亜鉛、リン酸カルシウム、リン酸マグネシウム、エチレンジアミンリン酸塩、ケイ酸カルシウム、シリカ、ケイ酸マグネシウム及びケイ酸亜鉛からなる群から選択される、請求項１２５に記載の方法。
【請求項１２９】
前記難燃剤は、ホスフェート化合物、窒素含有化合物、ジペンタエリトリトール、ペンタエリトリトール、デキストリン及びホウ素含有化合物からなる群から選択される、請求項１２５に記載の方法。
【請求項１３０】
前記ホスフェート化合物は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンからなる群から選択される、請求項１２９に記載の方法。
【請求項１３１】
前記窒素含有化合物は、ジシアンジアミド、尿素、リン酸グアニル尿素、メラミン、リン酸メラミン、リン酸アンモニウム、シアナミド、リン酸二アンモニウム、ポリリン酸アンモニウム、モノエタノールアミン、ジエタノールアミン、トリエタノールアミン及びヘキサメチレンテトラミンからなる群から選択される、請求項１２９に記載の方法。
【請求項１３２】
前記ホウ素含有化合物は、ホウ酸、四ホウ酸、メタホウ酸、ホウ酸ナトリウム、八ホウ酸二ナトリウム、テトラボレート及びホウ酸亜鉛からなる群から選択される、請求項１２９に記載の方法。
【請求項１３３】
前記難燃剤は、ホスフェート化合物及び発泡性グラファイトを含む、請求項１２５に記載の方法。
【請求項１３４】
前記ホスフェート化合物は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンからなる群から選択される、請求項１３３に記載の方法。
【請求項１３５】
前記難燃剤は、ホスフェート化合物、窒素含有化合物及び発泡性グラファイトを含む、請求項１２５に記載の方法。
【請求項１３６】
前記脂肪族イソシアネート化合物は、イソシアネートプレポリマー、脂肪族ジイソシアネート、三量体形成された脂肪族ジイソシアネート及び脂肪族ジイソシアネートのビウレット形態からなる群から選択される、請求項１１１に記載の方法。
【請求項１３７】
成分（ｉ）及び成分（ｉｉ）は、前記合わせるステップ（ｂ）前に別々の貯蔵容器において貯蔵される、請求項１１１に記載の方法。
【請求項１３８】
前記コーティングは、厚さが実質的に均一である、請求項１１１に記載の方法。
【請求項１３９】
前記コーティングは、厚さが実質的に均一でない、請求項１１１に記載の方法。
【請求項１４０】
前記コーティングの厚さは、約０．１ｍｍ〜約５０ｍｍである、請求項１１１に記載の方法。
【請求項１４１】
前記コーティングの厚さは、約０．５ｍｍ〜約５ｍｍである、請求項１１１に記載の方法。
【請求項１４２】
前記コーティングの厚さは、約１ｍｍ〜約３ｍｍである、請求項１１１に記載の方法。
【請求項１４３】
前記コーティングステップ（ｃ）は、ステップ（ｃ）の前記コーティングが周囲温度で約１分〜約１２０分間にわたって硬化することを可能にするステップをさらに含む、請求項１１１に記載の方法。
【請求項１４４】
前記コーティングステップ（ｃ）は、ステップ（ｃ）の前記コーティングが周囲温度で約１分〜約６０分間にわたって硬化することを可能にするステップをさらに含む、請求項１１１に記載の方法。
【請求項１４５】
前記硬化は、約１０分〜約３０分間にわたって起こる、請求項１１１に記載の方法。
【請求項１４６】
前記硬化は、約５分〜約１０分間にわたって起こる、請求項１１１に記載の方法。
【請求項１４７】
前記コーティングステップ（ｃ）は、ステップ（ｃ）の前記コーティングが周囲温度で約１分未満にわたって硬化することを可能にするステップをさらに含む、請求項１１１に記載の方法。
【請求項１４８】
前記木材製品は、木材保存剤組成物で事前処理されて、前記木材製品を虫害及び／又は真菌腐敗に対して抵抗性のものにする、請求項１１１に記載の方法。
【請求項１４９】
前記木材保存剤組成物は、金属化合物及び／又は有機殺生物剤を含む、請求項１４８に記載の方法。
【請求項１５０】
前記金属化合物は、銅、亜鉛、鉄及び銀の化合物からなる群から選択される、請求項１４９に記載の方法。
【請求項１５１】
前記金属化合物は、銅化合物である、請求項１４９に記載の方法。
【請求項１５２】
前記銅化合物は、銅金属、酸化第一銅、酸化第二銅、水酸化銅、炭酸銅、塩基性炭酸銅、オキシ塩化銅、銅８−ヒドロキシキノレート、ジメチルジチオカルバミン酸銅、銅オマジン、ホウ酸銅及び塩基性ホウ酸銅からなる群から選択される、請求項１５１に記載の方法。
【請求項１５３】
前記木材保存剤組成物は、クレオソート（ＣＲ又はＣＲ−Ｓ）、アンモニア性ヒ酸銅亜鉛（ＡＣＺＡ）、クロム化ヒ酸銅（ＣＣＡ−Ｃ）、アルカリ銅クアット（ＡＣＱ、Ａ型、Ｂ型、Ｃ型又はＤ型）、銅アゾール（Ｂ型及びＣ型）、銅ＨＤＯのＡ型、ナフテン酸銅（ＣｕＮ）、アルカリ銅ベタイン（ＫＤＳ及びＫＤＳのＢ型）、微粒子化銅アゾール（ＭＣＡ及びＭＣＡ−Ｃ）並びにペンタクロロフェノール（ＰＣＰ）からなる群から選択される、請求項１４８に記載の方法。
【請求項１５４】
前記コーティングステップ（ｃ）は、約３０℃未満の周囲温度で行われる、請求項１１１に記載の方法。
【請求項１５５】
前記コーティングステップ（ｃ）は、約２０℃未満の周囲温度で行われる、請求項１１１に記載の方法。
【請求項１５６】
前記コーティングステップ（ｃ）は、約１０℃未満の周囲温度で行われる、請求項１１１に記載の方法。
【請求項１５７】
前記コーティングステップ（ｃ）は、約０℃未満の周囲温度で行われる、請求項１１１に記載の方法。
【請求項１５８】
前記コーティングは、膨張性コーティングである、請求項１１１に記載の方法。
【請求項１５９】
成分（ｉ）及び／又は成分（ｉｉ）は、１つ又は複数の着色剤をさらに含む、請求項１１１に記載の方法。
【請求項１６０】
成分（ｉ）及び／又は成分（ｉｉ）は、着色剤を含まない、請求項１１１に記載の方法。
【請求項１６１】
成分（ｉ）及び／又は成分（ｉｉ）は、１つ又は複数の紫外線耐性化合物をさらに含む、請求項１１１に記載の方法。
【請求項１６２】
成分（ｉ）及び／又は成分（ｉｉ）は、１つ又は複数の芳香族化合物をさらに含む、請求項１１１に記載の方法。
【請求項１６３】
前記木材製品は、デッキ、レール、フェンス、電信柱、線路の枕木、鉄道橋、外装仕上げ材及び羽目板からなる群から選択される、請求項１１１に記載の方法。
【請求項１６４】
前記木材製品は、材木、合板、単板積層材（ＬＶＬ）、直交積層材（ＣＴＬ）、平行ストランド材（ＰＳＬ）、構造用集成材、パーティクルボード又は建材である、請求項１１１に記載の方法。
【請求項１６５】
前記コーティングは、前記木材製品が現場において使用中である間に前記木材製品に塗布される、請求項１１１に記載の方法。
【請求項１６６】
前記コーティングは、前記木材製品が使用に供される前に前記木材製品に塗布される、請求項１１１に記載の方法。
【請求項１６７】
前記木材製品は、デッキである、請求項１６５に記載の方法。
【請求項１６８】
前記木材製品は、レールである、請求項１６５に記載の方法。
【請求項１６９】
前記木材製品は、フェンスである、請求項１６５に記載の方法。
【請求項１７０】
前記木材製品は、電信柱である、請求項１６５に記載の方法。
【請求項１７１】
前記木材製品は、線路の枕木である、請求項１６５に記載の方法。
【請求項１７２】
前記木材製品は、鉄道橋の構成要素である、請求項１６５に記載の方法。
【請求項１７３】
木材製品であって、
ａ．（ｉ）１つ又は複数の脂肪族イソシアネート化合物；及び（ｉｉ）１つ又は複数の脂肪族アミン化合物を含む２成分系を提供するステップ；及び
ｂ．スプレーガンにおいてステップ（ａ）の成分（ｉ）及び成分（ｉｉ）を合わせて、成分（ｉ）及び成分（ｉｉ）の混合物を形成するステップ；
木材製品の１つ又は複数の表面を、ステップ（ｂ）の前記混合物を前記木材製品の１つ又は複数の表面上にスプレーすることによってコーティングするステップ
を含む方法によって生産される木材製品。
【請求項１７４】
組成物を基材に塗布するためのシステムであって、
ａ．スプレーガンを介して前記組成物をスプレーするための機構；
ｂ．成分（ｉ）を含む第１の貯蔵容器であって、成分（ｉ）は、１つ又は複数の脂肪族イソシアネート化合物を含む、第１の貯蔵容器；及び
ｃ．成分（ｉｉ）を含む第２の貯蔵容器であって、成分（ｉｉ）は、１つ又は複数の脂肪族アミン化合物を含む、第２の貯蔵容器
を含み、成分（ｉ）及び成分（ｉｉ）は、スプレー前に前記スプレーガン内で合わされる、システム。
【請求項１７５】
前記基材は、木材製品である、請求項１７４に記載のシステム。
【請求項１７６】
前記木材製品は、木材保存剤組成物で事前処理される、請求項１７５に記載のシステム。
【請求項１７７】
木材を含む組成物であって、前記木材は、１つ又は複数の表面上において、（ｉ）１つ又は複数の脂肪族イソシアネート化合物；及び（ｉｉ）１つ又は複数の脂肪族アミン化合物を合わせることによって形成されるポリマーでコーティングされる、組成物。
【請求項１７８】
前記木材は、前記ポリマーでコーティングされていない木材より寸法的に安定である、請求項１７７に記載の組成物。
【請求項１７９】
前記木材は、木材保存剤組成物で事前処理される、請求項１７７に記載の組成物。
【請求項１８０】
前記木材保存剤組成物は、金属化合物及び／又は有機殺生物剤を含む、請求項１７９に記載の組成物。
【請求項１８１】
前記木材は、虫害及び／又は真菌腐敗に対して抵抗性である、請求項１８０に記載の組成物。
【請求項１８２】
前記木材は、前記ポリマーでコーティングされていない木材より浅割れ及び／又は層剥離に対して抵抗性である、請求項１７７に記載の組成物。
【請求項１８３】
前記ポリマーは、ポリ尿素ポリマーを含む、請求項１７７に記載の組成物。
【請求項１８４】
前記コーティングは、着色剤及び紫外線遮断剤からなる群から選択される添加物をさらに含む、請求項１７７に記載の組成物。
【発明の詳細な説明】
【技術分野】
【０００１】
[0001]  本出願は、参照により本明細書にその全体が組み込まれる、２０１７年５月１日に出願された米国仮特許出願第６２／４９２，６０７号に対する優先権を主張する。本明細書において引用される全ての参照文献、特許及び文献は、参照によりその全体が本明細書に組み込まれる。
【０００２】
発明の分野
[0002]  本発明の分野は、難燃剤組成物を有する又は有さないスプレー式外部コーティング組成物及びこれらの組成物を塗布する方法に関する。
【背景技術】
【０００３】
背景
[0003]  木材及び木材製品は、相対的に低い価格、構造強度、塗装及び着色できること、絶縁特性、広範な利用可能性、資源の再生可能性並びに満足のいく美的特徴を含めた、建設材料として多数の望ましい品質を有する。その結果、木製材料は、外部用途、例えば電信柱、鉄道の木製橋、線路の枕木、外装仕上げ材、羽目板及びデッキにおいて広範に使用されている。しかし、引火性は、建設材料として木材及び木材製品を使用する最も注目すべき不都合の１つである。屋外環境における主要な火炎の危険の１つは、野火、例えば森林火災、植生火災、牧草火災、ピート火災、低木林火災及び丘陵火災である。野火は、米国及び世界にわたって荒野地域において起こることが多い制御されない火災である。野火を含めた屋外火炎の危険は、外部の木製構造において数億ドルの損害をもたらすだけでなく、かなりのヒトの傷害及びさらに死亡もまたもたらす。したがって、木材保護産業について、外部の木製構造を保護する難燃剤を開発することが絶対的に必要とされている。
【０００４】
[0004]  有効な外部の難燃剤は、下記の基準を満たさなければならない：１）難燃性の性能；２）紫外線耐性；３）耐水性又は耐降雨性；４）特に
使用中の木製構造に難燃剤を塗布するための急速な硬化（１時間又は数分未満）。５）作業現場での輸送、取扱い及び加工の間の耐久性。
【０００５】
[0005]  従来技術において公知の難燃剤技術は、加圧含浸及びラテックスをベースとする表面コーティングを含む。加圧含浸において使用するための難燃剤は、一般に、水溶性成分、例えばホスフェート化合物、窒素化合物、ホウ素化合物、スルフェート化合物及びハロゲン化化合物を含む。これらの化合物は、難燃剤成分が水又は雨への曝露中、処理された木材から容易に浸出し得るように水溶性である。さらに、加圧含浸は、使用中の木製構造のために実行可能ではない。その結果、このアプローチは、外部の木製材料を保護する長期間の有効又は実行可能な方法ではない。
【０００６】
[0006]  ラテックスをベースとする難燃剤コーティング技術は、木材材料を保護するための表面スプレー式塗布として使用されることが多い。ラテックス難燃剤コーティングは、外部の木材構造のためのある程度の防火を実現することができる。しかし、木材表面上のラテックス難燃剤コーティングは、作業現場における引っ掻き、摩耗、衝撃又は加工によってダメージを受け得ることが多い。さらに、ラテックスをベースとするコーティングは、処理された木材に対して長期間の紫外線耐性及び耐候性を与えず、このように数年の外部曝露後に再コーティングが必ず必要とされる。ラテックスをベースとする難燃剤コーティングの別の欠点は、コーティングが硬化するのに数時間又は数日かかり、コーティングが低温又は寒冷気候において塗布できないことにある。ラテックスコーティングされた材料は、これらが完全に乾燥するまで加工することができない。これは、全体的な生産処理量を相当に遅延させる。使用中の木材構造について、この硬化プロセスの遅延は、非実用的となる。
【０００７】
[0007]  本発明の難燃剤組成物は、これらの欠点の全てに取り組み、下記の特徴を有する。
・瞬時の硬化反応。コーティングは、極度に低い温度でさえ、硬化が起こるのに数分又は１時間未満のみ及び粘着性又は粘性がなくなるのに数分又は２時間未満のみを必要とする。
・長期間の防火をもたらす紫外線耐性及び水浸出耐性。
・高耐久性。本発明のコーティングは、引っ掻き、摩耗及び接触衝撃に対して抵抗性であるポリ尿素コーティングフィルムをベースとする。
・有効な難燃性。
【０００８】
[0008]  木材の主要成分は、セルロース、ヘミセルロース及びリグニンである。セルロース及びヘミセルロースは、ヒドロキシル基を含有する親水性構造である。ヒドロキシル基は、水分子と相互作用して、水素結合を形成する。結果的に、木材は、その重量の１００％と同じ程度の水を吸収し、膨潤を生じさせることができる。蒸発は、縮みをもたらす。この天然の水の吸収／蒸発サイクルは、不均一に起こるため、このサイクルは、木材内に内部応力を生じさせる。これらの応力は、木材が浅割れ、層剥離及び反ることをもたらす。
【０００９】
[0009]  木材の寸法安定性を改善させる研究活動は、数十年に及んできた。水への木材の親和性を低減させるために様々なアプローチ、例えば熱処理、セルロース若しくはヘミセルロース上のヒドロキシル基の化学的及び酵素的修飾又はバリアコーティング（外部若しくは内部）を設けることが試みられてきた。
【００１０】
[00010]  現在、木材に寸法安定性を与えるのに３つの商業的なプロセスが利用可能である  −  熱処理、アセチル化及びフルフリル化。熱処理は、木材の寸法安定性を改善するが、しかし、これはまた、機械的強度の相当な喪失をもたらす。軟材において、アセチル化は、一般に、約２６％〜２８％の関連する重量増加を伴って約７５％の抗膨潤能（ＡＳＥ）を与える。アセチル化の開始前、アセチル化は、木材への無水酢酸の含浸を必要とする。アセチル化プロセスは、処理された木材において副生成物の酢酸を生じさせる。その結果、酢酸の処置後の除去が必要とされる。しかし、残留する酢酸は、木材中に留まる。木材処理中に使用される酢酸の生成は、ステンレス鋼の腐食抵抗性処理設備を必要とする。さらに、処理された木材製品中の残留する酸は、ステンレス鋼で腐食抵抗性の金属ファスナーハードウェアの使用を必要とする。アセチル化木材は、湿性環境に曝露されたとき、カビの成長を起こす傾向も極めてある。その結果、アセチル化木材は、屋外条件において使用する場合、表面保護コーティング又は着色剤を必要とする。フルフリル化は、一般に、約６０％のＡＳＥ及び約３０％の重量増加を伴う処理された木材を実現する。フルフリル化プロセス及びフルフリル化木材は、硬化プロセス中に望ましくない揮発性有機化合物（ＶＯＣ）を放出する。さらに、フルフリル化はまた、脆性が増加した木材をもたらす。木材の寸法安定性を増進するためのこれらのプロセスの特徴、出費及び複雑さは、これらのプロセスの商業的な有用性を限定する。
【００１１】
[00011]  木材の寸法安定性を増進するための改善された処理についての研究は、細胞壁の増量処理を含んできた。木材中の増量剤の沈着は、非反応性増量剤を木材中に含浸させることにより、又はモノマーを木材中に含浸させ、それに続いて木材内のモノマーを重合することにより達成することができる。増量剤は、水溶性又は不溶性、木材成分と反応性又は非反応性であり得る。当業者に公知の増量剤は、木材膨潤剤の補助を伴う、ポリエチレングリコール（ＰＥＧ）、フェノール、レソルシノール、メラミン及び尿素ホルムアルデヒド、フェノールフルフラール、フルフリル−アナリン及びフルフリルアルコール及び様々なビニル樹脂、例えばポリスチレン、ポリメチルメタクリレート、ポリアクリロニトリル、ポリ塩化ビニルを含む。ＰＥＧを例外として、大部分の増量剤は、木材中に浸透するが、細胞内腔中に留まる。その結果、これらの増量処理は、木材による水吸収を一時的に遅延し得るが、木材細胞壁中のヒドロキシル基が無修飾のままであり、結果的に依然として水分子を吸収することが可能であるため、長期間の安定化を実現しない。
【発明の概要】
【課題を解決するための手段】
【００１２】
[00012]  本明細書において開示されているスプレー式コーティングは、開示されているコーティングで処理されていない木材と比較して木材の寸法安定性を改善することを本発明者らは発見した。本明細書に開示されているような処理された木材は、亀裂、浅割れ、反り及び層剥離に対して抵抗性である。
【００１３】
発明の概要
[00013]  特定の実施形態では、本発明は、木材製品の１つ又は複数の表面上に難燃剤コーティングを形成する方法であって、（ａ）（ｉ）１つ又は複数の脂肪族イソシアネート化合物；（ｉｉ）１つ又は複数の脂肪族アミン化合物を含む２成分系及び１つ又は複数の難燃剤を提供するステップと、（ｂ）スプレーガンにおいてステップ（ａ）の成分（ｉ）及び成分（ｉｉ）を合わせて、成分（ｉ）及び成分（ｉｉ）の混合物を形成するステップと；次いで、木材製品の１つ又は複数の表面を、ステップ（ｂ）の混合物を前記木材製品の１つ又は複数の表面上にスプレーすることによってコーティングするステップとを含む方法を対象とする。
【００１４】
[00014]  特定の実施形態では、脂肪族アミン化合物とイソシアネート化合物との比は、約５：１〜約１：５（重量／重量）である。特定の実施形態では、脂肪族アミン化合物とイソシアネート化合物との比は、約２：１〜約１：２（重量／重量）である。特定の実施形態では、脂肪族アミン化合物とイソシアネート化合物との比は、約１．２：１〜約１：１．２（重量／重量）である。特定の実施形態では、脂肪族アミン化合物とイソシアネート化合物との比は、概ね１：１（重量／重量）である。
【００１５】
[00015]  特定の実施形態では、成分（ｉ）及び成分（ｉｉ）は、混合する前に事前加熱される。成分（ｉ）及び成分（ｉｉ）が事前加熱される温度は、約２００°Ｆ、又は約１８０°Ｆ、又は約１６０°Ｆ、又は約１４０°Ｆ、又は約１２０°Ｆ、又は約１１０°Ｆ、又は約１００°Ｆ、又は約８０°Ｆ、又は約６０°Ｆ、又は約４０°Ｆであり得る。
【００１６】
[00016]  特定の実施形態では、前記脂肪族アミン化合物は、ポリアミン、第一級アミン、第二級アミン及び第三級アミンからなる群から選択される。
【００１７】
[00017]  特定の実施形態では、難燃剤は、無機金属酸化物、水酸化物、塩及び発泡性グラファイトからなる群から選択される。
【００１８】
[00018]  特定の実施形態では、難燃剤は、三水酸化アルミニウム、水酸化マグネシウム、三酸化アンチモン、五酸化アンチモン、カルシウムアンチモナイト、スズ酸亜鉛、ヒドロキシスズ酸亜鉛、ホウ酸亜鉛、ケイ酸亜鉛、リン酸亜鉛、酸化亜鉛、水酸化亜鉛、リン酸エステル、赤リン、リン酸メラミン、リン酸亜鉛、リン酸カルシウム、リン酸マグネシウム、エチレンジアミンリン酸塩、ケイ酸カルシウム、シリカ、ケイ酸マグネシウム及びケイ酸亜鉛から選択される１つ又は複数の化合物であり得る。
【００１９】
[00019]  特定の実施形態では、難燃剤は、ホスフェート化合物、窒素含有化合物、ジペンタエリトリトール、ペンタエリトリトール、デキストリン及びホウ素含有化合物から選択される１つ又は複数の化合物であり得る。
【００２０】
[00020]  特定の実施形態では、難燃剤は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンから選択される１つ又は複数の化合物であり得る。
【００２１】
[00021]  特定の実施形態では、難燃剤は、ジシアンジアミド、尿素、リン酸グアニル尿素、メラミン、リン酸メラミン、リン酸アンモニウム、シアナミド、リン酸二アンモニウム、ポリリン酸アンモニウム、モノエタノールアミン、ジエタノールアミン、トリエタノールアミン及びヘキサメチレンテトラミンから選択される１つ又は複数の化合物であり得る。
【００２２】
[00022]  特定の実施形態では、難燃剤は、ホウ酸、四ホウ酸、メタホウ酸、ホウ酸ナトリウム、八ホウ酸二ナトリウム、テトラボレート及びホウ酸亜鉛から選択される１つ又は複数の化合物であり得る。
【００２３】
[00023]  特定の実施形態では、難燃剤は、ホスフェート化合物及び発泡性グラファイトから選択される１つ又は複数の化合物であり得る。
【００２４】
[00024]  特定の実施形態では、難燃剤は、ホスフェート化合物、窒素含有化合物、発泡性グラファイト、発泡性片状グラファイト又は膨張性片状グラファイト、集合的発泡性グラファイトから選択される１つ又は複数の化合物であり得る。特定の実施形態では、発泡性グラファイトは、１００℃、又は１５０℃、又は２００℃、又は２５０℃、又は３００℃、又は６００℃までの発泡開始温度を有することができる。開始温度は、材料が発泡し始める温度を定義する。特定の実施形態では、発泡性グラファイトは、２５ｃｍ３／ｇ、５０ｃｍ３／ｇ、１００ｃｍ３／ｇ、１５０ｃｍ３／ｇ、２００ｃｍ３／ｇ、２５０ｃｍ３／ｇ、３００ｃｍ３／ｇ、４００ｃｍ３／ｇ、５００ｃｍ３／ｇ、７５０ｃｍ３／ｇ又は１０００ｃｍ３／ｇの発泡容量を有することができる。発泡性グラファイトの典型的な粒径は、数ミクロン〜５００ミクロンで変化する。
【００２５】
[00025]  特定の実施形態では、前記脂肪族イソシアネート化合物は、脂肪族ジイソシアネートのイソシアネートプレポリマー、脂肪族ジイソシアネート、三量体形成された脂肪族ジイソシアネート及び脂肪族ジイソシアネートのビウレット形態からなる群から選択される。
【００２６】
[00026]  特定の実施形態では、成分（ｉ）及び成分（ｉｉ）は、スプレーガンにおいて混合される前に別々の貯蔵容器において貯蔵される。
【００２７】
[00027]  特定の実施形態では、難燃剤コーティングは、厚さが実質的に均一である。他の実施形態では、コーティングは、厚さが実質的に均一でない。特定の実施形態では、コーティングの厚さは、約０．１ｍｍ〜約５０ｍｍである。特定の実施形態では、コーティングの厚さは、約０．５ｍｍ〜約５ｍｍである。特定の実施形態では、コーティングの厚さは、約１ｍｍ〜約３ｍｍである。
【００２８】
[00028]  本発明の方法及び組成物の利点は、混合されると、成分（ｉ）及び成分（ｉｉ）が、硬化がわずか数秒〜数分で起こるように急速に反応することである。したがって、特定の実施形態では、コーティングステップは、コーティングが周囲温度で約１分〜約１２０分間にわたって硬化することを可能にするステップをさらに含む。特定の実施形態では、硬化は、約１分〜約６０分間にわたって起こる。特定の実施形態では、硬化は、約１０分〜約３０分間にわたって起こる。特定の実施形態では、硬化は、約５分〜約１０分間にわたって起こる。特定の実施形態では、硬化は、周囲温度で約１分未満起こる。
【００２９】
[00029]  特定の実施形態では、木材製品は、木材保存剤組成物で事前処理されて、前記木材製品を虫害及び真菌腐敗に対して抵抗性のものにする。特定の実施形態では、木材保存剤組成物は、金属化合物及び有機殺生物剤を含む。特定の実施形態では、金属化合物は、銅、亜鉛、鉄及び銀の化合物からなる群から選択される。特定の実施形態では、銅化合物は、銅金属、酸化第一銅、酸化第二銅、水酸化銅、炭酸銅、塩基性炭酸銅、オキシ塩化銅、銅８−ヒドロキシキノレート、ジメチルジチオカルバミン酸銅、銅オマジン、ホウ酸銅及び塩基性ホウ酸銅からなる群から選択される。
【００３０】
[00030]  特定の実施形態では、コーティングステップは、約４０℃未満、又は約３０℃未満、又は約２０℃未満、又は約１０℃未満、又は約０℃未満の周囲温度で行われる。
【００３１】
[00031]  特定の実施形態では、コーティングは、膨張性コーティングである。
【００３２】
[00032]  特定の実施形態では、成分（ｉ）及び／又は成分（ｉｉ）は、１つ又は複数の着色剤をさらに含む。特定の実施形態では、成分（ｉ）及び／又は成分（ｉｉ）は、着色剤を含まない。特定の実施形態では、成分（ｉ）及び／又は成分（ｉｉ）は、１つ又は複数の紫外線耐性化合物をさらに含む。特定の実施形態では、成分（ｉ）及び／又は成分（ｉｉ）は、１つ又は複数の芳香族化合物をさらに含む。
【００３３】
[00033]  特定の実施形態では、木材製品は、デッキ、レール、フェンス、電信柱、線路の枕木、鉄道橋の構成要素、外装仕上げ材、羽目板及び敷板からなる群から選択される。特定の実施形態では、木材製品は、材木、合板、単板積層材（ＬＶＬ）、直交積層材（ＣＴＬ）、平行ストランド材（ＰＳＬ）、構造用集成材、パーティクルボード又は建材である。
【００３４】
[00034]  特定の実施形態では、コーティングは、木材製品が現場において使用中である間に木材製品に塗布される。特定の実施形態では、コーティングは、木材製品が使用に供される前に前記木材製品に塗布される。
【００３５】
[00035]  特定の実施形態では、本発明は、木材製品であって、（１）（ｉ）１つ又は複数の脂肪族イソシアネート化合物；及び（ｉｉ）１つ又は複数の脂肪族アミン化合物を含む２成分系並びに１つ又は複数の難燃剤を提供するステップ；及び（２）スプレーガンにおいてステップ（ａ）の成分（ｉ）及び成分（ｉｉ）を合わせて、成分（ｉ）及び成分（ｉｉ）の混合物を形成するステップ；木材製品の１つ又は複数の表面を、ステップ（ｂ）の混合物を前記木材製品の１つ又は複数の表面上にスプレーすることによってコーティングするステップを含む方法によって生産される木材製品を対象とする。
【００３６】
[00036]  特定の実施形態では、本発明は、難燃剤組成物を基材に塗布するためのシステムを対象とし、前記システムは、（１）スプレーガンを介して前記難燃剤組成物をスプレーするための機構；（２）成分（ｉ）を含む第１の貯蔵容器であって、成分（ｉ）は、１つ又は複数の脂肪族イソシアネート化合物を含む、第１の貯蔵容器；（３）成分（ｉｉ）を含む第２の貯蔵容器であって、成分（ｉｉ）は、１つ又は複数の脂肪族アミン化合物及び１つ又は複数の難燃剤を含む、第２の貯蔵容器を含み、２つの貯蔵容器は、ホース又は他のチューブ様機構を介してスプレーガンに接続されており、成分（ｉ）及び成分（ｉｉ）は、スプレー前に前記スプレーガン内で合わされる。特定の実施形態では、基材は、木材製品である。特定の実施形態では、木材製品は、木材保存剤組成物で事前処理される。
【００３７】
[00037]  特定の実施形態では、本発明は、（ａ）１つ又は複数の脂肪族アミン化合物、（ｂ）１つ又は複数の難燃剤、及び（ｃ）１つ又は複数の脂肪族イソシアネート化合物の混合物を含む難燃剤組成物を対象とする。
【００３８】
[00038]  特定の実施形態では、本発明は、増加した寸法安定性を木材製品に与える方法であって、（１）（ｉ）１つ又は複数の脂肪族イソシアネート化合物；及び（ｉｉ）１つ又は複数の脂肪族アミン化合物を含む２成分系を提供するステップ；（２）スプレーガンにおいてステップ（ａ）の成分（ｉ）及び成分（ｉｉ）を合わせて、成分（ｉ）及び成分（ｉｉ）の混合物を形成するステップ；（３）前記木材製品の１つ又は複数の表面を、ステップ（ｂ）の混合物を前記木材製品の１つ又は複数の表面上にスプレーすることによってコーティングするステップを含む方法を対象とする。前記木材製品は、ステップ（ａ）、（ｂ）及び（ｃ）によって処理されていない木材製品と比較して増加した寸法安定性を有する。
【００３９】
[00039]  特定の実施形態では、本発明は、木材製品であって、（１）（ｉ）１つ又は複数の脂肪族イソシアネート化合物；及び（ｉｉ）１つ又は複数の脂肪族アミン化合物を含む２成分系を提供するステップと；（２）スプレーガンにおいてステップ（ａ）の成分（ｉ）及び成分（ｉｉ）を合わせて、成分（ｉ）及び成分（ｉｉ）の混合物を形成するステップと；木材製品の１つ又は複数の表面を、ステップ（ｂ）の混合物を前記木材製品の１つ又は複数の表面上にスプレーすることによってコーティングするステップとを含む方法によって生産される木材製品を対象とする。
【００４０】
[00040]  特定の実施形態では、本発明は、組成物を基材に塗布するためのシステムを対象とし、前記システムは、（１）スプレーガンを介して前記組成物をスプレーするための機構；（２）成分（ｉ）を含む第１の貯蔵容器であって、成分（ｉ）は、１つ又は複数の脂肪族イソシアネート化合物を含む、第１の貯蔵容器；及び（３）成分（ｉｉ）を含む第２の貯蔵容器であって、成分（ｉｉ）は、１つ又は複数の脂肪族アミン化合物を含む、第２の貯蔵容器を含み、成分（ｉ）及び成分（ｉｉ）は、スプレー前に前記スプレーガン内で合わされる。特定の実施形態では、基材は、木材製品である。特定の実施形態では、木材製品は、木材保存剤組成物で事前処理される。特定の実施形態では、本発明は、木材を含む組成物を対象とし、前記木材は、１つ又は複数の表面上において、（ｉ）１つ又は複数の脂肪族イソシアネート化合物；及び（ｉｉ）１つ又は複数の脂肪族アミン化合物を合わせることによって形成されるポリマーでコーティングされる。特定の実施形態では、木材は、前記ポリマーでコーティングされていない木材より寸法的に安定である。特定の実施形態では、木材は、木材保存剤組成物で事前処理される。特定の実施形態では、木材保存剤組成物は、金属化合物及び／又は有機殺生物剤を含む。特定の実施形態では、木材は、虫害及び／又は真菌腐敗に対して抵抗性である。特定の実施形態では、木材は、前記ポリマーでコーティングされていない木材より浅割れ及び／又は層剥離に対して抵抗性である。特定の実施形態では、ポリマーは、ポリ尿素ポリマーを含む。特定の実施形態では、コーティングは、着色剤及び紫外線遮断剤からなる群から選択される添加物をさらに含む。
【図面の簡単な説明】
【００４１】
図面の簡単な説明
【図１】[00041]２０００時間の加速ＱＵＶ試験後の、コーティングされていないＣＣＡ（クロム化ヒ酸銅）処理されたＳＹＰ（サザンイエローパイン）（左）、コーティングされているＣＣＡ処理されたＳＹＰ（中央）である。
【図２】[00042]Georgiaにおける１年の屋外風化後の、配合物１６をコーティングされたＣＣＡ処理されたＳＹＰ（左から右に最初の３枚）及びコーティングされていないＣＣＡ処理されたＳＹＰ（左から右に４番目）である。
【図３】[00043]２０００時間の加速ＱＵＶ試験後の、配合物１９をコーティングされたＣＣＡ処理されたＳＹＰ（左）及びコーティングされていないＣＣＡ処理されたＳＹＰ（右）である。
【図４】[00044]Georgiaにおける屋外の１日目の、配合物１９をコーティングされたＣＣＡ処理されたＳＹＰ（左から右に最初の５枚）及びコーティングされていないＣＣＡ処理されたＳＹＰ（左から右に６番目及び７番目）である。
【図５】[00045]Georgiaにおける１０カ月の屋外風化後の、配合物１９をコーティングされたＣＣＡ処理されたＳＹＰ（左から右に最初の５枚）及びコーティングされていないＣＣＡ処理されたＳＹＰ（左から右に６番目及び７番目）である。
【発明を実施するための形態】
【００４２】
発明の詳細な説明
[00046]  本発明の外部の難燃剤組成物は、リアクタースプレーヤーでスプレーすることによって木材の表面に塗布される。組成物は、木製構造が屋外で使用中に曝露されている場合に木製材料にその場で塗布することができるか、又は使用に供される前に木材材料に塗布することができる。外部用途において使用される木製材料の非限定的例は、電信柱、鉄道橋、線路の枕木、外装仕上げ材、敷板及び羽目板である。例えば、組成物は、屋外現場における使用中の電信柱の表面に塗布することができるか、又は組成物は、設置前に倉庫において電信柱に塗布することができる。別の例は、住宅建設のための木製羽目板／外装仕上げ材材料の保護である。組成物は、建設後に羽目板／外装仕上げ材の表面に塗布することができる。代わりに、組成物は、建設前に羽目板／外装仕上げ材材料に塗布することができる。コーティング組成物を塗布することができる木材製品の他の例は、材木、合板、単板積層材（ＬＶＬ）、直交積層材（ＣＴＬ）、平行ストランド材（ＰＳＬ）、構造用集成材、パーティクルボード又は建材である。
【００４３】
[00047]  本発明の組成物は、２つのパートの化学物質であるパートＡ及びパートＢを含む。パートＡ及びパートＢは、２つのタンク中でスプレーヤーユニットにおいて別々に貯蔵される。コーティング塗布中、次いで、２つの成分は、高圧下で別々のポンプで個々のホースを通して送達される。パートＡ及びパートＢは、スプレーヤーガンのノズルにおいて混合され、次いでトリガーが解放されると、混合された化学物質は、ガンから直ちに排出される。
【００４４】
[00048]  本出願において開示しているのは、ポリ尿素難燃剤コーティング組成物である。組成物は、２成分であるパートＡ及びパートＢを含む。
【００４５】
パートＡ（成分（ｉ））
[00049]  パートＡは、脂肪族イソシアネート化合物又は脂肪族イソシアネートの混合物（ＮＣＯ官能基として表される）を含む。粘度又はＮＣＯ官能基のモルを調節する必要がある場合、有機溶媒もパートＡに加えることができる。
【００４６】
[00050]  脂肪族イソシアネート：脂肪族イソシアネートの例には、これらに限定されないが、モノマー、ポリマー又はイソシアネートプレポリマーの任意の異なる反応物が含まれる。これらは、典型的には、脂肪族ジイソシアネートであり、より特定すると、脂肪族ジイソシアネートの三量体形成された形態又はビウレット形態、例えばヘキサメチレンジイソシアネート（ＨＤＩオリゴマー）である。ヘキサメチレンジイソシアネート（ＨＤＩ）オリゴマーは、これらに限定されないが、ヘキサメチレンジイソシアネート三量体、ヘキサメチレンジイソシアネートビウレット又はヘキサメチレンジイソシアネートウレトジオン、好ましくはヘキサメチレンジイソシアネートビウレットから選択することができる。又はテトラアルキルキシレンジイソシアネート、例えばテトラメチルキシレンジイソシアネートの二官能性モノマーであり得る。シクロヘキサンジイソシアネートも好ましい脂肪族イソシアネートであると考えられる。他の有用な脂肪族ポリイソシアネートは、脂肪族ジイソシアネート、例えばアルキレン基中に４〜１２個の炭素原子を有するアルキレンジイソシアネート、例えば１，１２−ドデカンジイソシアネート及び１，４−シクロヘキサンジイソシアネート並びにこれらの異性体の任意の所望の混合物；１−イソシアナト−３，３，５−トリメチル−５−イソシアナトメチル−シクロヘキサン（ジイソシアン酸イソホロン又はＩＰＤＩ異性体））；４，４’−、２，２’−及び２，４’−ジシクロヘキシル−メタンジイソシアネート並びに対応する異性体混合物などを含む。
【００４７】
[00051]  オリゴマーのＮＣＯ含量は、これらに限定されないが、１００重量％のオリゴマーをベースとして５〜４５重量％、好ましくは１５〜２５重量％、最も好ましくは２２重量％から選択することができる。
【００４８】
[00052]  市販の脂肪族イソシアネートの非限定的例は、Desmophen（登録商標）XP2406、Desmophen（登録商標）XP2599、Desmophen（登録商標）VP LS2371、Desmophen（登録商標）XP2763、Desmophen（登録商標）N75BA、Desmophen（登録商標）N3300、Desmophen（登録商標）N3800及びDesmophen（登録商標）N3900を含む。
【００４９】
パートＢ（成分（ｉｉ））
[00053]  パートＢは、脂肪族アミン化合物の混合物及び任意選択で下記に詳細に記載する難燃剤成分である。脂肪族アミンは、第一級アミン、第二級アミン又は第三級アミンであり得る（−ＮＨ官能基として表される）。難燃剤成分は、ホスフェートをベースとする難燃剤化学物質又はホスフェート非含有の難燃剤化学物質であり得る。添加物、例えば、これらに限定されないが、抗風化剤、寸法安定化剤、熱反射剤、艶消剤、着色剤、溶媒、界面活性剤、消泡剤、抗摩耗剤、接着促進剤を含めた下記でより詳細に記載されているものも、適合性の問題が存在しないという条件でパートＢ混合物に加え得る。さらに、少量の芳香族アミンを加えて、コーティングの強度及び弾性を調節し得る。
【００５０】
[00054]  脂肪族アミン：脂肪族アミンの例には、これらに限定されないが、ポリアミン又は第一級アミン、第二級アミン及び／又は第三級アミンを含めたアミン連鎖延長剤が含まれる。
【００５１】
[00055]  ポリマーポリアミンは、少なくとも１つのポリオキシアルキレンアミン、好ましくはポリエーテルアミンとして公知の少なくとも２つのポリオキシアルキレンアミンの混合物でできている。このようなポリオキシアルキレンアミンは、好ましくは、アミン末端二官能性又はより高次の官能性ポリアルキレンオキシド、一般に２００〜８０００の平均分子量を有するポリオキシエチレンオキシド又はポリオキシプロピレンオキシドである。アミン末端ポリテトラヒドロフラン（ＰＴＨＦ）を使用することも可能である。ポリエーテルアミンのアミン基は、第一級アミン、第二級アミン及び第三級アミン基である。１つのポリエーテルアミンのみを使用することも可能である。
【００５２】
[00056]  アミン連鎖延長剤は、エラストマー／コーティング系においてより遅い反応時間を得るために設計された第一級アミン又は立体障害性第二級脂肪族ジアミンであり得る。アミノ樹脂は、これらに限定されないが、脂環式化合物で変性された第二級脂肪族ジアミン、分岐状脂環式化合物で変性された第二級脂肪族ジアミン又は線状脂肪族化合物で変性された第二級脂肪族ジアミン、好ましくは脂環式化合物で変性された第二級脂肪族ジアミンから選択することができる。立体障害性第二級脂肪族ジアミンを含むアミノ樹脂のアミノ当量は、これらに限定されないが、２００〜４００、好ましくは２７０〜３２５から選択することができる。
【００５３】
[00057]  市販のポリアミンの非限定的例は、JEFFAMINE（登録商標）T-5000アミン、JEFFAMINE（登録商標）D-2000アミン、JEFFAMINE（登録商標）T-403アミン、JEFFAMINE（登録商標）D-400アミン、JEFFAMINE（登録商標）D-230アミン、JEFFAMINE（登録商標）SD-231アミン、JEFFAMINE（登録商標）SD-401アミン及びJEFFAMINE（登録商標）SD-2001アミンを含む。
【００５４】
[00058]  市販のアミン連鎖延長剤の非限定的例は、JEFFLINK（登録商標）754ジアミン、JEFFLINK（登録商標）136ジアミン、Desmophen（登録商標）NH1220、Desmophen（登録商標）NH1420、Desmophen（登録商標）NH1520、Vestamine A139及びBaxxodur（商標）PC136を含む。
【００５５】
[00059]  コーティングスプレー中、パートＡ（ＮＣＯ官能基）及びパートＢ（ＮＨ官能基）をスプレーガン内で一緒に混合する。最終のコーティングフィルムについての要求に応じて、ＮＨとＮＣＯ基との比は、２：１〜１：２（重量／重量）、好ましくは１．２：１〜１：１．２又はより好ましくは概ね１：１で変化することができる。
【００５６】
[00060]  難燃剤：本発明において開示されている難燃剤は、無機金属酸化物、水酸化物、塩及び発泡性グラファイトからなる群から選択される。難燃剤の無機金属化合物の例には、これらに限定されないが、金属水酸化物、例えば三水酸化アルミニウム及び水酸化マグネシウム；アンチモン化合物、例えば三酸化アンチモン、五酸化アンチモン及びカルシウムアンチモナイト；亜鉛化合物、例えばスズ酸亜鉛、ヒドロキシスズ酸亜鉛、ホウ酸亜鉛、ケイ酸亜鉛、リン酸亜鉛、酸化亜鉛及び水酸化亜鉛；リンをベースとする化合物、例えばリン酸エステル、赤リン、リン酸メラミン、リン酸亜鉛、リン酸カルシウム、リン酸マグネシウム及びエチレンジアミンリン酸塩；シリケート化合物、例えばケイ酸カルシウム、シリカ、ケイ酸マグネシウム及びケイ酸亜鉛；ハロゲン化化合物、例えばテトラブロモビスフェノールＡ；窒素をベースとする化合物、例えばメラミン及びその塩、ホウ酸メラミン及びポリアミドが含まれる。
【００５７】
[00061]  難燃剤は、ホスフェート化合物、窒素含有化合物、ジペンタエリトリトール、ペンタエリトリトール、デキストリン及びホウ素含有化合物から選択される１つ又は複数の化合物でもあり得る。ホスフェート化合物の非限定的例は、リン酸一アンモニウム、リン酸二アンモニウム、リン酸三アンモニウム、ポリリン酸アンモニウム、リン酸一ナトリウム、リン酸二ナトリウム、リン酸三ナトリウム、リン酸一カリウム、リン酸二カリウム、リン酸三カリウム、リン酸尿素、エチレンジアミンリン酸塩、リン酸グアニル尿素及びリン酸メラミンである。
【００５８】
[00062]  難燃剤は、１つ又は複数の窒素含有化合物であり得る。窒素含有化合物の非限定的例は、ジシアンジアミド、尿素、リン酸グアニル尿素、メラミン、リン酸メラミン、リン酸アンモニウム、シアナミド、リン酸二アンモニウム、ポリリン酸アンモニウム、モノエタノールアミン、ジエタノールアミン、トリエタノールアミン及びヘキサメチレンテトラミンである。
【００５９】
[00063]  難燃剤は、ホウ酸、四ホウ酸、メタホウ酸、ホウ酸ナトリウム、八ホウ酸二ナトリウム、テトラボレート及びホウ酸亜鉛から選択される１つ又は複数の化合物であり得る。
【００６０】
[00064]  難燃剤は、発泡性グラファイト、発泡性片状グラファイト又は膨張性片状グラファイト、集合的発泡性グラファイトでもあり得る。発泡性グラファイトは、１００℃、又は１５０℃、又は２００℃、又は２５０℃、又は３００℃、又は６００℃までの発泡開始温度を有することができる。開始温度は、材料が発泡し始める温度を定義する。発泡性グラファイトは、２５、５０、１００、１５０、２００、２５０、３００、４００、５００、７５０又は１０００ｃｍ３／ｇの発泡容量を有することができる。発泡性グラファイトの典型的な粒径は、数ミクロン〜５００ミクロンで変化する。
【００６１】
[00065]  異なるグレード間の主要な機能的差異は、開始温度、すなわち発泡が始まる温度である。発泡性グラファイトの粒子は、好ましくは、約５００℃以下、好ましくは約２５０℃以下の温度で発泡する。発泡性グラファイトの粒径は、１０ミクロン〜１０００ミクロンであり得る。発泡性グラファイトの粒子は、１００重量部の樹脂当たり少なくとも約０．５重量部のグラファイトのレベルで組成物中に存在する。適切な発泡性グラファイトは、Sanyo CorporationのＳＹＺＲ−５０１、ＳＹＺＲ−５０１Ｈ、ＳＹＺＲ−８０１、ＳＹＺＲ−８０２；及びUCAR Graph-TechのGRAFGUARD〜グレード２２０、GRAFGUARD〜グレード１６０から市販されている。
【００６２】
リアクタースプレーヤー
パートＡ及びパートＢは、一緒に混合されると瞬時に反応するため、不適合性である。難燃剤組成物は、リアクタースプレーヤーを通して木材表面に塗布される。成分は、２つのタンク中でスプレーヤーユニットにおいて別々に貯蔵される。２つのタンクは、加熱能力及び／又は撹拌／循環能力を備えていることができる。コーティング塗布中、２つの成分であるパートＡ及びパートＢは、高圧下で別々のポンプで個々のホースを通して送達される。２つの成分であるパートＡ及びパートＢは、スプレーヤーガン内で混合され、次いでトリガーが解放されると、混合された化学物質は、ガンから直ちに排出される。コーティングフィルム厚さは、複数のスプレーによって又はノズルスピードを調節することによって達成することができる。一般に、コーティングフィルム厚さは、約０．１ｍｍ〜約５０ｍｍ、又は約０．５ｍｍ〜約１０ｍｍ、又は約１ｍｍ〜約３ｍｍの範囲である。
【００６３】
保存剤
[00066]  本発明のコーティングを塗布する前に木材製品を木材保存剤で事前処理して、真菌腐敗及び虫害／シロアリ攻撃からの保護を実現し得る。木材保存剤組成物は、金属をベースとする配合物及び／若しくは有機殺生物剤をベースとする配合物又は両方の組合せであり得る。金属をベースとする保存剤の非限定的例は、銅、亜鉛、鉄及び銀の化合物／錯体である。銅化合物の例は、これらに限定されないが、銅金属、酸化第一銅（銅（Ｉ）イオンの源）、酸化第二銅（銅（ＩＩ）イオンの源）、水酸化銅、炭酸銅、塩基性炭酸銅、オキシ塩化銅、銅８−ヒドロキシキノレート、ジメチルジチオカルバミン酸銅、銅オマジン、ホウ酸銅又は塩基性ホウ酸銅、銅残渣（銅金属副生成物）又は任意の適切な銅源から選択される。
【００６４】
[00067]  有機殺生物剤：有機殺生物剤の非限定的例は、トリアゾール、イミダゾール又はピラゾール化合物である。
【００６５】
[00068]  トリアゾール又はイミダゾール化合物：トリアゾール及びイミダゾール化合物の例には、これらに限定されないが、下記が含まれる。非限定的例は、１−［［２−（２，４−ジクロロフェニル）−１，３−ジオキソラン−２−イル］メチル］−１Ｈ−１，２，４−トリアゾール（アザコナゾール）、１−［（２ＲＳ，４ＲＳ：２ＲＳ，４ＳＲ）−４−ブロモ−２−（２，４−ジクロロフェニル）テトラヒドロフルフリル］−１Ｈ−１，２，４−トリアゾール（ブロムコナゾール）、（２ＲＳ，３ＲＳ；２ＲＳ，３ＳＲ）−２−（４−クロロフェニル）−３−シクロプロピル−１−（１Ｈ−１，２，４−トリアゾール−１−イル）ブタン−２−オール（シプロコナゾール）、（２ＲＳ，３ＲＳ）−１−（２，４−ジクロロフェニル）−４，４−ジメチル−２−（１Ｈ−１，２，４−トリアゾール−１−イル）ペンタン−３−オール（ジクロブトラゾール）、ｃｉｓ−ｔｒａｎｓ−３−クロロ−４−［４−メチル−２−（１Ｈ−１，２，４−トリアゾール−１−イルメチル）−１，３−ジオキソラン−２−イル］フェニル４−クロロフェニルエーテル（ジフェノコナゾール）、（Ｅ）−（ＲＳ）−１−（２，４−ジクロロフェニル）−４，４−ジメチル−２−（１Ｈ−１，２，４−トリアゾール−１−イル）ペンタ−１−エン−３−オール（ジニコナゾール）、（Ｅ）−（Ｒ）−１−（２，４−ジクロロフェニル）−４，４−ジメチル−２−（１Ｈ−１，２，４−トリアゾール−１−イル）ペンタ−１−エン−３−オール（ジニコナゾール−Ｍ）、（２ＲＳ，３ＳＲ）−１−［３−（２−クロロフェニル）−２，３−エポキシ−２−（４−フルオロフェニル）プロピル］−１Ｈ−１，２，４−トリアゾール（エポキシコナゾール）、（ＲＳ）−１−［２−（２，４−ジクロロフェニル）−４−エチル−１，３−ジオキソラン−２−イルメチル］−１Ｈ−１，２，４−トリアゾール（エタコナゾール）、（ＲＳ）−４−（４−クロロフェニル）−２−フェニル−２−（１Ｈ−１，２，４−トリアゾール−１−イルメチル）ブチロニトリル（フェンブコナゾール）、３−（２，４−ジクロロフェニル）−６−フルオロ−２−（１Ｈ−１，２，４−トリアゾール−１−イル）キナゾリン−４（３Ｈ）−オン（フルキンコナゾール）、ビス（４−フルオロフェニル）（メチル）（１Ｈ−１，２，４−トリアゾール−１−イルメチル）シラン（フルシラゾール）、（ＲＳ）−２，４’−ジフルオロ−α−（１Ｈ−１，２，４−トリアゾール−１−イルメチル）ベンズヒドリルアルコール（フルトリアホール）、（２ＲＳ，５ＲＳ；２ＲＳ，５ＳＲ）−５−（２，４−ジクロロフェニル）テトラヒドロ−５−（１Ｈ−１，２，４−トリアゾール−１−イルメチル）−２−フリル２，２，２−トリフルオロエチルエーテル（フルコナゾール）、（２ＲＳ，５ＲＳ）−５−（２，４−ジクロロフェニル）テトラヒドロ−５−（１Ｈ−１，２，４−トリアゾール−１−イルメチル）−２−フリル２，２，２−トリフルオロエチルエーテル（フルコナゾール−ｃｉｓ）、（ＲＳ）−２−（２，４−ジクロロフェニル）−１−（１Ｈ−１，２，４−トリアゾール−１−イル）ヘキサン−２−オール（ヘキサコナゾール）、４−クロロベンジル（ＥＺ）−Ｎ−���２，４−ジクロロフェニル）−２−（１Ｈ−１，２，４−トリアゾール−１−イル）チオアセトアミド（イミベンコナゾール）、（１ＲＳ，２ＳＲ，５ＲＳ；１ＲＳ，２ＳＲ，５ＳＲ）−２−（４−クロロベンジル）−５−イソプロピル−１−（１Ｈ−１，２，４−トリアゾール−１−イルメチル）シクロペンタノール（イプコナゾール）、（１ＲＳ，５ＲＳ；１ＲＳ，５ＳＲ）−５−（４−クロロベンジル）−２，２−ジメチル−１−（１Ｈ−１，２，４−トリアゾール−１−イルメチル）シクロペンタノール（メトコナゾール）、（ＲＳ）−２−（４−クロロフェニル）−２−（１Ｈ−１，２，４−トリアゾール−１−イルメチル）ヘキサンニトリル（ミクロブタニル）、（ＲＳ）−１−（２，４−ジクロロ−β−プロピルフェネチル）−１Ｈ−１，２，４−トリアゾール（ペンコナゾール）、ｃｉｓ−ｔｒａｎｓ−１−［２−（２，４−ジクロロフェニル）−４−プロピル−１，３−ジオキソラン−２−イルメチル］−１Ｈ−１，２，４−トリアゾール（プロピコナゾール）、（ＲＳ）−２−［２−（１−クロロシクロプロピル）−３−（２−クロロフェニル）−２−ヒドロキシプロピル］−２，４−ジヒドロ−１，２，４−トリアゾール−３−チオン（プロチオコナゾール）、３−（２，４−ジクロロフェニル）−２−（１Ｈ−１，２，４−トリアゾール−１−イル）−キナゾリン−４（３Ｈ）−オン（キンコナゾール）、（ＲＳ）−２−（４−フルオロフェニル）−１−（１Ｈ−１，２，４−トリアゾール−１−イル）−３−（トリメチルシリル）プロパン−２−オール（シメコナゾール）、（ＲＳ）−１−ｐ−クロロフェニル−４，４−ジメチル−３−（１Ｈ−１，２，４−トリアゾール−１−イルメチル）ペンタン−３−オール（テブコナゾール）、プロピコナゾール、（ＲＳ）−２−（２，４−ジクロロフェニル）−３−（１Ｈ−１，２，４−トリアゾール−１−イル）プロピル１，１，２，２−テトラフルオロエチルエーテル（テトラコナゾール）、（ＲＳ）−１−（４−クロロフェノキシ）−３，３−ジメチル−１−（１Ｈ−１，２，４−トリアゾール−１−イル）ブタン−２−オン（トリアジメホン）、（１ＲＳ，２ＲＳ；１ＲＳ，２ＳＲ）−１−（４−クロロフェノキシ）−３，３−ジメチル−１−（１Ｈ−１，２，４−トリアゾール−１−イル）ブタン−２−オール（トリアジメノール）、（ＲＳ）−（Ｅ）−５−（４−クロロベンジリデン）−２，２−ジメチル−１−（１Ｈ−１，２，４−トリアゾール−１−イルメチル）シクロペンタノール（トリチコナゾール）、（Ｅ）−（ＲＳ）−１−（４−クロロフェニル）−４，４−ジメチル−２−（１Ｈ−１，２，４−トリアゾール−１−イル）ペンタ−１−エン−３−オール（ウニコナゾール）、（Ｅ）−（Ｓ）−１−（４−クロロフェニル）−４，４−ジメチル−２−（１Ｈ−１，２，４−トリアゾール−１−イル）ペンタ−１−エン−３−オール（ウニコナゾール−Ｐ）及び２−（２，４−ジフルオロフェニル）−１−（１Ｈ−１，２，４−トリアゾール−１−イル）−３−トリメチルシリル−２−プロパノールである。他のアゾール化合物は、アミスルブロム、ビテルタノール、フルオトリマゾール、トリアズブチル、クリンバゾール、クロトリ��ゾール、イマザリル、オキスポコナゾール、プロクロラズ、トリフルミゾール、アザコナゾール、シメコナゾール及びヘキサコナゾールを含む。
【００６６】
[00069]  ピラゾール：ピラゾールの例には、これらに限定されないが、ベンゾビンジフルピル；ビキサフェン；フェンピラザミン；フルキサピロキサド；フラメトピル；イソピラザム；オキサチアピプロリン；ペンフルフェン；ペンチオピラド；ピジフルメトフェン；ピラクロストロビン；ピラメトストロビン；ピラオキシストロビン；ラベンザゾール；セダキサンが含まれる。
【００６７】
[00070]  ホウ素化合物：ホウ素化合物の例には、これらに限定されないが、水溶性ホウ素化合物、ホウ酸、ホウ酸ナトリウム、例えば四ホウ酸ナトリウム十水化物、四ホウ酸ナトリウム五水和物及び八ホウ酸二ナトリウム四水和物（ＤＯＴ）、ホウ酸カリウムが含まれる。水不溶性ホウ素化合物の非限定的例には、金属ホウ酸塩化合物、例えばホウ酸カルシウム、ボレートシリケート、アルミニウムシリケートボレートヒドロキシド、シリケートボレートヒドロキシドフルオリド、ヒドロキシシリケートボレート、ナトリウムシリケートボレート、カルシウムシリケートボレート、ホウ酸アルミニウム、酸化ホウ素、ホウ酸マグネシウム、ホウ酸鉄、ホウ酸銅及びホウ酸亜鉛（ホウ砂）が含まれる。
【００６８】
[00071]  第四級アンモニウム化合物：非限定的例は、ジデシルジメチルアンモニウムクロリド；ジデシルジメチルアンモニウムカーボネート／ビカーボネート；アルキルジメチルベンジルアンモニウムクロリド；アルキルジメチルベンジルアンモニウムカーボネート／ビカーボネート；ジドデシルジメチルアンモニウムクロリド；ジドデシルジメチルアンモニウムカーボネート／ビカーボネート；ジドデシルジメチルアンモニウムプロピオネート；Ｎ，Ｎ−ジデシル−Ｎ−メチル−ポリ（オキシエチル）アンモニウムプロピオネートである。
【００６９】
[00072]  イソチアゾロン化合物：非限定的例は、メチルイソチアゾリノン；５−クロロ−２−メチル−４−イソチアゾリン−３−オン、２−メチル−４−イソチアゾリン−３−オン、２−ｎ−オクチル−４−イソチアゾリン−３−オン、４，５−ジクロロ−２−ｎ−オクチル−４−イソチアゾリン−３−オン、２−エチル−４−イソチアゾリン−３−オン、４，５−ジクロロ−２−シクロヘキシル−４−イソチアゾリン−３−オン、５−クロロ−２−エチル−４−イソチアゾリン−３−オン、２−オクチル−３−イソチアゾロン、５−クロロ−２−ｔ−オクチル−４−イソチアゾリン−３−オン、１，２−ベンゾイソチアゾリン−３−オン、好ましくは５−クロロ−２−メチル−４−イソチアゾリン−３−オン、２−メチル−４−イソチアゾリン−３−オン、２−ｎ−オクチル−４−イソチアゾリン−３−オン、４，５−ジクロロ−２−ｎ−オクチル−４−イソチアゾリン−３−オン、１，２−ベンゾイソチアゾリン−３−オンなど、より好ましくは５−クロロ−２−メチル−４−イソチアゾリン−３−オン、２−ｎ−オクチル−４−イソチアゾリン−３−オン、４，５−ジクロロ−２−ｎ−オクチル−４−イソチアゾリン−３−オン、１，２−ベンゾイソチアゾリン−３−オン、クロロメチルイソチアゾリノン；４，５−ジクロロ−２−ｎ−オクチル−３（２Ｈ）−イソチアゾロン；１，２−ベンゾイソチアゾリン−３−オンである。
【００７０】
[00073]  ピレスロイド：ピレスロイド化合物の例には、これらに限定されないが、アクリナトリン、アレトリン、バイオアレスリン、バルトリン、ビフェントリン、ビオエタノメトリン、シクレトリン、シクロプロトリン、シフルトリン、ベータ−シフルトリン、シハロトリン、ガンマ−シハロトリン、ラムダ−シハロトリン、シペルメトリン、アルファシペルメトリン、ベータ−シペルメトリン、シータ−シペルメトリン、ゼータ−シペルメトリン、シフェノトリン、デルタメトリン、ジメフルトリン、ジメトリン、エンペントリン、フェンフルトリン、フェンピリトリン、フェンプロパトリン、フェンバレレート、エスフェンバレレ−ト、フルシトリネート、フルバリネート、タウ−フルバリネート、フレトリン、イミプロトリン、メトフルトリン、ペルメトリン、ビオペルメトリン、トランスペルメトリン、フェノトリン、プラレトリン、プロフルトリン、ピレスメトリン、レスメトリン、ビオレスメトリン、シスメトリン、テフルトリン、テラレトリン、テトラメトリン、トラロメトリン、トランスフルトリン、エトフェンプロックス、フルフェンプロックス、ハルフェンプロックス、プロトリフェンブト、シラフルオフェンが含まれる。
【００７１】
標準的殺生物剤のAWPA Book：
[00074]  使用中の木材製品は、環境及び風化に直接的に曝露され得る。電信柱、線路の枕木及び鉄道橋は、例である。これらのタイプの使用中の木材製品は、保存剤、例えばクレオソート（ＣＲ又はＣＲ−Ｓ）、アンモニア性ヒ酸銅亜鉛（ＡＣＺＡ）、クロム化ヒ酸銅（ＣＣＡ−Ｃ）、アルカリ銅クアット（ＡＣＱ、Ａ型、Ｂ型、Ｃ型又はＤ型）、銅アゾール（Ｂ型及びＣ型）、銅ＨＤＯのＡ型、ナフテン酸銅（ＣｕＮ）、アルカリ銅ベタイン（ＫＤＳ及びＫＤＳのＢ型）、微粒子化銅アゾール（ＭＣＡ及びＭＣＡ−Ｃ）並びにペンタクロロフェノール（ＰＣＰ）を有する本発明の難燃剤組成物でコーティングする前に木材保存剤で事前処理され得る。商業的に使用される木材保存剤の例は、2017 AWPA (American Wood Protection Association) Book of StandardsにおけるＵ１−１７保存剤／保護剤標準物質として列記されているもの、例えばＡＣＺＡ、ＣＣＡ−Ｃ、ＡＣＱ−Ａ、ＡＣＱ−Ｂ、ＡＣＱ−Ｃ、ＡＣＱ−Ｄ、Ｃｕ８、ＣｕＮ−Ｗ、ＣｕＮ、ＣＸ−Ａ、ＫＤＳ、ＫＤＳ−Ｂ、ＣＡ−Ｂ、ＣＡ−Ｃ、ＰＴＩ、ＥＬ２、ＭＣＡ、ＭＣＡ−Ｃ、ＳＢＸ、ＣＲ、ＣＲ−Ｓ、ＣＲ−ＰＳ、ＰＣＰ−Ａ及びＰＣＰ−Ｃである。
【００７２】
[00075]  他の殺生物剤：他の殺生物剤には、これらに限定されないが、イミダクロプリド；フィプロニル；シフルトリン；ビフェントリン；ペルメトリン；シペルメトリン；クロルピリホス、ブチルカルバミン酸ヨウ化プロピニル（ＩＰＢＣ）；クロロタロニル；２−（チオシアナトメチルチオ）ベンゾチアゾール；アルコキシル化ジアミン及びカルベンダジムが含まれる。他の殺生物剤、例えば殺真菌剤、殺菌剤及び殺カビ剤を使用して、コーティング前に木材を処理することもできる。
【００７３】
他の添加物
[00076]  さらに、他の添加物、例えば撥水剤、抗風化剤、寸法安定剤又は難燃剤を、木材を保護するために組成物中に含めることができる。
【００７４】
[00077]  撥水剤：撥水剤の例には、これらに限定されないが、パラフィンワックス、オレフィンワックス、石油ろう、カルナウバワックス、ポリエチレンワックス、シリコーンワックス、ポリプロピレンワックス、ＰＴＦＥワックス及び合成ワックスが含まれる。
【００７５】
[00078]  抗風化剤：抗風化剤の例には、これらに限定されないが、顔料、例えば酸化亜鉛、硫化亜鉛、酸化鉄、カーボンブラック、二酸化チタン；紫外線吸収剤、例えばヒドロキシル置換ベンゾフェノン、ヒドロキシフェニルベンゾトリアジド、置換アクリロニトリル；紫外線安定剤、例えばヒンダードアミン光安定剤（ＨＡＬＳ）；及び抗酸化剤、例えばアミン、イミジアゾール又は複合ヒンダードフェノール類が含まれる。
【００７６】
[00079]  寸法安定化剤：寸法安定化剤の例には、これらに限定されないが、ワックス、例えばパラフィンワックス、オレフィンワックス、石油ろう、カルナウバワックス、ポリエチレンワックス、シリコーンワックス、ポリプロピレンワックス、ＰＴＦＥワックス及び合成ワックス並びにポリマー、例えばポリスチレン、ポリエチレン、ポリプロピレン、ポリ塩化ビニル、ポリアクリロニトリル、ポリ酢酸ビニル、ポリエステル、アクリルポリマー、ポリアミド、ポリウレタン、フェノールノボラック、フェノールレゾール、尿素ホルムアルデヒド樹脂、メラミンホルムアルデヒド樹脂、エポキシ樹脂、天然樹脂、例えばロジン及びロジンエステル、炭化水素樹脂、ケトン樹脂、テルペン樹脂、アルキド樹脂、シリコーン樹脂及びシリケート樹脂並びに他の水不溶性ポリマーが含まれる。
【００７７】
[00080]  着色剤
[00081]  本発明において使用されるコーティング組成物は、１つ又は複数の着色剤も含み得る。着色剤は、染料又は顔料であり得る。染料の例は、塩基性染料、酸性染料、直接染料又は反応性染料である。呈色のために使用される顔料は、有機顔料及び／又は無機顔料であり得る。
【００７８】
[00082]  適切に不溶性の無機顔料の非限定的例には、赤色酸化鉄、黄色酸化鉄、黒色酸化鉄及び茶色酸化鉄を含めた酸化鉄；カーボンブラック、水酸化鉄、グラファイト、黒雲母状酸化鉄；アルミニウム片状顔料、真珠光沢顔料；炭酸カルシウム；リン酸カルシウム；酸化カルシウム；水酸化カルシウム；酸化ビスマス；ビスマス水酸化物；炭酸ビスマス；炭酸銅；水酸化銅；塩基性炭酸銅；酸化ケイ素；炭酸亜鉛；炭酸バリウム；水酸化バリウム；炭酸ストロンチウム；酸化亜鉛；リン酸亜鉛；クロム酸亜鉛；クロム酸バリウム；酸化クロム；二酸化チタン；硫化亜鉛及び酸化アンチモンが含まれる。
【００７９】
[00083]  有機顔料の非限定的例には、モノアゾ（アリーリド）顔料、例えばＰＹ３、ＰＹ６５、ＰＹ７３、ＰＹ７４、ＰＹ９７及びＰＹ９８；ジスアゾ（ジアリーリド）；ジスアゾ縮合；ベンゾイミダゾロン；ベータナフトール；ナフトール；金属−有機錯体；イソインドリン及びイソインドリノン；キナクリドン；ペリレン；ペリノン；アントラキノン；ジケト−ピロロピロール；ジオキサジン；トリアクリルカルボニウム；フタロシアニン顔料、例えばコバルトフタロシアニン、銅フタロシアニン、銅セミクロロ又はモノクロロフタロシアニン、銅フタロシアニン、金属非含有フタロシアニン、銅ポリクロロフタロシアニンなど；有機アゾ化合物；有機ニトロ化合物；多環式化合物、例えばフタロシアニン顔料、キナクリドン顔料、ペリレン及びペリノン顔料；ジケトピロロ−ピロール（ＤＰＰ）顔料；チオインジゴ顔料；ジオキサジン顔料；キノフタロン顔料；トリアクリルカルボニウム顔料並びにジアリールピロロピロール、例えばＰＲ２５４が含まれる。
【００８０】
[00084]  抗風化剤及び撥水剤
[00085]  本発明において使用されるコーティング組成物は、紫外線安定剤及び／又は撥水剤又は抗風化剤も含み得る。抗風化剤の非限定的例は、顔料、例えば酸化亜鉛、硫化亜鉛、酸化鉄、カーボンブラック、二酸化チタン；紫外線吸収剤、例えばヒドロキシル置換ベンゾフェノン、ヒドロキシフェニルベンゾトリアジド、置換アクリロニトリル；紫外線安定剤、例えばヒンダードアミン光安定剤（ＨＡＬＳ）；及び抗酸化剤、例えばアミン、イミジアゾール又は複合ヒンダードフェノール類を含む。
【００８１】
[00086]  適切に不溶性である撥水剤の非限定的例は、パラフィンワックス、オレフィンワックス、石油ろう、カルナウバワックス；ポリエチレンワックス、シリコーンワックス、ポリプロピレンワックス、ＰＴＦＥワックス及び合成ワックスを含む。
【００８２】
[00087]  熱反射剤
[00088]  本発明において使用されるコーティング組成物は、１つ又は複数の熱反射剤も含み得る。熱反射剤の非限定的例は、目に見える色にマッチする顔料及び赤外線を天然に反射する顔料を含む。熱反射剤を使用する主要な目的は、日光に曝露される木材の表面温度を低減させることである。熱反射剤は、中空シリカ／セラミックミクロスフィア及びより長い波長の太陽放射線を反射するグラスバブルズも含む。
【００８３】
[00089]  艶消剤
[00090]  本発明において使用されるコーティング組成物は、１つ又は複数の艶消剤も含む。艶消剤の非限定的例は、シリカゲル、修飾シリカ、合成ケイ酸アルミニウム、石油ろう、ポリエチレンワックス、ポリプロピレンワックス、カルナウバワックス、アミドワックス、ＰＴＦＥワックス及び合成ワックス；充填剤、例えば粘土、ステアリン酸バリウム、ステアリン酸亜鉛；有機材料、例えばカルボキシル−アクリル樹脂、（メタクリル酸グリシジル）アクリル樹脂、ポリアクリロニトリル、ポリメチルメタクリレートを含む。
【実施例】
【００８４】
実施例
基礎化学：
[00091]  ポリ尿素系は、イソシアネート又はイソシアネートプレポリマーと、アミン官能性種からなる樹脂ブレンドとの反応と定義されてきた。
【化１】
2020519480.tif 000003
【００８５】
方法：
[00092]  この作業において利用するポリ尿素ポリマーを生成する２つの異なる方法が存在する。第１は、２つのパートをガラスプレート上で混合することであり、これは、候補配合物を同定する迅速なツールとして使用される静的混合である。第２の方法は、高圧衝突混合を伴うスプレー設備を使用する。
【００８６】
静的混合：
実施例１：
【００８７】
【表１】
2020519480.tif 000004
【００８８】
実施例２：
【００８９】
【表２】
2020519480.tif 000005
【００９０】
実施例３：
【００９１】
【表３】
2020519480.tif 000006
【００９２】
【表４】
2020519480.tif 000007
【００９３】
[00093]  連鎖延長剤Baxxodur PC136を使用するとき、第一級ポリエーテルアミンJeffamine D2000と第二級アミンVestamin139との比が１．４から１５に増加すると、ゲル化時間は、１００秒から２０秒に短くなり、不粘着は、１８０秒から６０秒に減少する。
【００９４】
実施例４：
【００９５】
【表５】
2020519480.tif 000008
【００９６】
実施例５：
【００９７】
【表６】
2020519480.tif 000009
【００９８】
実施例６：
【００９９】
【表７】
2020519480.tif 000010
【０１００】
[00094]  連鎖延長剤Baxxodur PC136を使用するとき、第一級ポリエーテルアミンJeffamine D2000と第二級アミンDesmophen NH1520との比が０．７１から５に増加すると、ゲル化時間は、１００秒から２０秒に短くなり、不粘着は、１８０秒から１３０秒に減少する。
【０１０１】
【表８】
2020519480.tif 000011
【０１０２】
実施例７：
【０１０３】
【表９】
2020519480.tif 000012
【０１０４】
実施例８：
【０１０５】
【表１０】
2020519480.tif 000013
【０１０６】
実施例９：
【０１０７】
【表１１】
2020519480.tif 000014
【０１０８】
[00095]  ２成分スプレーポリ尿素系は、反応が速く、急速に使用再開されるコーティングを実現する。（実施例７、８、９）。しかし、実施例７のコーティングは、芳香族連鎖延長剤Baytec505により、戸外で３００時間さらされるか、又はＱＵＶチャンバーにおいて２００時間で紫外線への曝露によって変色する。他の２つのポリ尿素コーティングは、芳香族含量の不存在により、屋外又はＱＵＶチャンバーにおいて、ＵＶ曝露によっても同じ期間で色を保持する。両方のパートの粘度は、賦形剤が加えられるとき、室温で１６００ｃｐｓから約５００ｃｐｓに低減する。
【０１０９】
実施例１０：
【０１１０】
【表１２】
2020519480.tif 000015
【０１１１】
[00096]  膨張性燃焼抑制コーティングは、酸源としてポリリン酸アンモニウム、起泡剤としてメラミン及び炭素剤としてペンタエリトリトールを使用して達成した。（実施例８及び９）。相乗作用剤として発泡性グラファイトをさらに組み込んで、コーティングは、火／熱に曝露されたときに膨張性炭化層を形成することができ、これは、火に対して基材を効果的に保護する熱のバリアとして作用し、それによって下部の基材の構造的結合性を維持する。
【０１１２】
実施例１１〜１５：スプレーコーティング：
[00097]  スプレーポリ尿素エラストマー系の塗布のためにGraco E10HPリアクタースプレーヤーを使用した。システムプロセシングは、２０００ｐｓｉの出力圧力、１４０Ｆのライン温度及び概ね８．０ｌｂｓ／分のシステム出力で行った。試験のための試料は、水平のＣＣＡ処理された電信柱上にスプレーすることによって生じさせた。試料厚さは、０．５〜５ｍｍであった。
【０１１３】
【表１３】
2020519480.tif 000016
【０１１４】
[00098]  ポリアミンの比を増加させることは、コーティングの可撓性を与える。しかし、配合物中の多すぎるポリアミンは、コーティングの機械的強度に影響を与える。実施例１５は、可撓性及び機械的強度の良好なバランスを示す。また、不粘着時間は、高度に反応性の連鎖延長剤Jefflinke754、Boxxodur PC136と、より反応性でないDesmophen NH1420との比を増加することによって２０秒に短くなる。発泡性グラファイトが組み込まれたとき、難燃剤の効率は、非常に改善する。コーティングされたポールの部分が直接のトーチ燃焼に曝露されるとき、膨張性炭化層が形成される。
【０１１５】
実施例１６〜１９：木材安定化コーティング
[00099]  木材を環境悪化から保護する外部コーティングについての長期にわたる要求は、本明細書において開示されているポリ尿素コーティングによって達成することができる。２成分スプレーポリ尿素系は、反応が速く、急速に使用再開されるコーティングを実現することができる。実施例１６において示したようなコーティング配合物を、ＣＣＡ（クロム化ヒ酸銅）処理されたＳＹＰ（サザンイエローパイン）ボードに塗布し、これらを屋外風化試験又はＱＵＶ試験のために使用した。ＱＵＶ試験は、加速ＵＶ試験方法である。コーティングは、戸外で１年間さらされるか、又はＱＵＶチャンバーにおいて２０００時間で紫外線への曝露によってもその色及び光沢を維持する。しかし、コーティングされていないボードは、同じ条件下で変色及び浅割れする。
【０１１６】
ＱＵＶ試験：修正したＥＮ９２７−６：
１．試験チャンバー
[000100]  試験チャンバーは、ランプ、加熱水トレイ、スプレーノズル及び試験パネルラックを収容する腐食抵抗性材料から作製された密閉箱からなる。
【０１１７】
２．ランプ
[000101]  ＵＶランプは、３４０ｎｍでのピーク発光を伴ってＵＶ−Ａ３４０ランプから紫外線を放つ。
【０１１８】
３．照射量制御
[000102]  ３４０ｎｍでの照射量は、０．８９Ｗ／（ｍ2ｎｍ）に設定する。照射量制御システムを備えた装置は、メーカーの推奨に従って較正する。
【０１１９】
４．試験パネルの据え付け
[000103]  試験パネルを、概ね９５ｍｍ□６４ｍｍの２つの曝露ウィンドウを有する試料保持器中に取り付ける（可能な場合には常に）。
【０１２０】
５．曝露
[000104]  １週間の曝露サイクルは、凝縮期間、それに続く１２０分のＵＶ−Ａ３４０照射及び３０分の水噴霧からなる。
【０１２１】
６．試料の回転及び維持
[000105]  週に１回、メーカーの推奨に従ってガラスカバーを使用してスプレーパターンを調査し、スプレーノズルを必要に応じて浄化する。
【０１２２】
６．１  試験の期間
[000106]  サイクルは、１６８時間（＝１週間）継続する。サイクルは、２０００時間の総試験曝露において反復する。試験パネルの試験は、整備、装置の維持及びパネルの調査を除いて中断なく行う。
【０１２３】
実施例１６：
【０１２４】
【表１４】
2020519480.tif 000017
【０１２５】
[000107]  さらなるコーティング配合物を開発して、異なる顧客のニーズ、例えばより弾性コーティングを有する灰色の敷板に対処した。イソシアネートについてのタイプ及び比を慎重に調節することにより、不粘着時間又は作業時間は、所望のコーティング可撓性が達成されるように調整することができる。（実施例１７、１８及び１９）
【０１２６】
実施例１７：
【０１２７】
【表１５】
2020519480.tif 000018
【０１２８】
実施例１８：
【０１２９】
【表１６】
2020519480.tif 000019
【０１３０】
実施例１９
【０１３１】
【表１７】
2020519480.tif 000020
【０１３２】
[000108]  コーティング配合物１９を、ＣＣＡ処理されたＳＹＰボードに塗布し、これを屋外風化試験又はＱＵＶ試験のために使用した。コーティングは、ＱＵＶチャンバーにおいてその色及び光沢を２０００時間維持する。浅割れ又は亀裂は、観察されなかった。しかし、コーティングされていないボードは、同じ条件下で相当な脱色及び浅割れを示し、これは、木材の分解及び抽出物の浸出を示す。
【０１３３】
[000109]  外部における天然の風化の場合、コーティングされていない木材は、引き続いて１０カ月の戸外の後、汚れの沈着及びカビ又は木材を汚染する真菌の作用により、両方のコーティングされていない木材上の表面の浅割れと共に灰色となった。他方では、コーティングされている５枚のボードは、同じ風化条件下でそれらの当初の色及び表面の完全性を保持した。したがって、このタイプのコーティングは、風化試験の初期相においてＳＹＰのための十分な保護を実現することをこの結果は示した。
【図１】
2020519480.tif 000021
【図２】
2020519480.tif 000022
【図３】
2020519480.tif 000023
【図４】
2020519480.tif 000024
【図５】
2020519480.tif 000025
【国際調査報告】
2020519480.tif 000026
2020519480.tif 000027
2020519480.tif 000028
2020519480.tif 000029
2020519480.tif 000030